Brevet FR2777289A1 — publié le 19991015

COMPOSITIONS COMPOSITES DE CHARGES OU PIGMENTS MINERAUX OU ORGANIQUES CO-STRUCTURES OU CO-ADSORBES ET LEURS UTILISATIONS La présente invention concerne le domaine des compositions composites de charges ou pigments minéraux ou organiques contenant au moins deux charges ou pigments minéraux ou organiques de nature différente ainsi que leurs utilisations dans le domaine papetier pour la fabrication du papier, la masse ou le couchage ou encore tout autre traitement de surface du papier ainsi que dans les domaines des peintures aqueuses ou non aqueuses ainsi que des matières plastiques. Les pigments ou charges composites sont couramment employés de nos jours pour tout type de fabrication du papier, la masse, le couchage ou tout autre traitement de surface du papier pour améliorer la qualité du papier telle que par exemple les propriétés d'opacité, de blancheur, de brillance des feuilles de papier ou encore des caractéristiques d'imprimabilité. Une technique couramment utilisée pour l'obtention des pigments ou charges composites consiste à mélanger une charge minérale, telle que par exemple un carbonate de calcium naturel avec une charge minérale telle que par exemple le talc (FR 2 526 061) ou bien encore une charge minérale telle que le talc avec une autre charge minérale telle que le kaolin calciné (EP 0 365 502). Deux autres types de procédés sont également connus, dans l'art antérieur pour permettre de mettre au point des pigments ou charges composites répondant aux critères nécessaires à leur utilisation dans le domaine papetier. Une première catégorie de ces procédés connus dans l'art antérieur est relative à la formation de réseaux entre les particules pigmentaires créant ainsi de nombreux vides internes qui sont alors la cause des améliorations des propriétés optiques des charges pigmentaires parfois mesurées par un coefficient de diffusion de la lumière S. Ainsi le brevet WO 92/08755 décrit un procédé de formation d'aggrégats par floculation et éventuellement par précipitation in situ du carbonate de calcium, cette floculation étant consécutive aux interactions ioniques obtenues par la mise en oeuvre de polymères anioniques de haut poids moléculaire pour floculer les particules minérales auxquelles sont ajoutés, à la surface du minéral, des cations multivalents tels que l'ion calcium. De même le brevet US 5,449,402 révèle un produit obtenu par une méthode de création de vides internes basée sur des interactions ioniques ou électrostatiques tout comme l'US 5,454,864 ou encore l'US 5,344,487 ou le EP 0 573 150 qui proposent un pigment composite dont la préparation est basée sur les forces d'attraction ionique. Ces procédés basés sur les forces d'attraction ionique sont sensibles aux forces ioniques mises en jeu dans les formulations de sauce de couchage papetière ou de charge de masse du papier et ne garantissent pas la mise en oeuvre de ces pigments dans les applications telles que le couchage ou la charge de masse du papier. Une deuxième catégorie de ces méthodes connues dans l'art antérieur pour obtenir des pigments à caractéristique optique améliorée fait appel à l'utilisation de composés organiques du silicium (US 4,818,294 ; US 5,458,680) ou des composés à base de chlorures (US 4,820,554; US 4,826,536; WO 97/24406). Enfin une dernière méthode connue pour améliorer la blancheur (WO 97/32934) consiste à revêtir les particules pigmentaires par une autre particule pigmentaire telle que de très fines particules de carbonate de calcium précipité. Mais une telle méthode n'est pas basée sur la mise en oeuvre d'un agent liant organique créant une co-structure. Face à ce problème d'amélioration des propriétés optiques telles que par exemple l'opacité, la blancheur, la coloration ou la brillance ou bien encore d'amélioration des caractéristiques d'imprimabilité, la Demanderesse a, selon l'invention, mis au point des compositions composites, sèches ou non aqueuses ou encore aqueuses, de charges ou pigments minéraux ou organiques permettant d'améliorer au moins l'une des propriétés optiques ou d'imprimabilité requises dans les différents domaines d'applications tout en obtenant une composition macroscopiquement homogène et stable malgré les forces ioniques présentes dans les formulations bien connues telles que les sauces de couchage papetières offset ou rotogravure ou encore la charge de masse du papier. Ainsi, un des buts de l'invention est d'obtenir des compositions composites sèches ou non aqueuses ou encore aqueuses de charges ou pigments minéraux ou organiques contenant au moins deux charges ou pigments minéraux ou organiques de nature physique ou chimique différente. Les compositions composites de charges ou pigments minéraux ou organiques selon l'invention et ayant les qualités précitées constituant un autre but de l'invention se caractérisent en ce qu'elles contiennent a) au moins deux charges ou pigments minéraux ou organiques dont au moins l'une présente une surface dotée d'au moins un site hydrophile et au moins l'autre présente une surface dotée d'au moins un site organophile b) au moins un agent liant et en ce qu'elles sont co-structurées ou co-adsorbées c'est-à-dire en ce que les différentes particules minérales ou organiques présentent une cohésion structurelle apportée par la création d'une liaison ou d'une adhésion entre au moins deux particules à états de surface différente. Ainsi dans toute la suite de la description, par les mots co-structure ou costructurés ou co-adsorbés, la Demanderesse entend la création d'une liaison entre au moins deux charges ou pigments quelconques par la formation d'une structure comparable à une liaison ou une adhésion entre la surface d'une charge ou pigment présentant au moins un site hydrophile et la surface de l'autre charge ou pigment présentant au moins un site organophile à l'aide d'un agent liant qui est un composé organique. Ce liant peut être supporté par un gaz comme l'air ou tout autre gaz. En outre, un autre but de l'invention est la mise au point de compositions composites stables permettant leur transport et leur stockage pendant plusieurs semaines. Un autre but de l'invention est encore la mise au point d'une composition composite de structure macroscopiquement homogène, ce qui se traduit par la mise au point de sauces de couchage papetières macroscopiquement stables et contenant les compositions aqueuses composites précitées. De plus, un autre but de l'invention est l'utilisation de ces compositions composites de charges ou de pigments minéraux ou organiques dans la fabrication du papier, la masse et/ou le couchage et/ou tout autre composition de traitement de surface du papier ainsi que dans le domaine des peintures et dans le domaine des matières plastiques. Enfin un autre but de l'invention est la mise au point de suspensions contenant les compositions composites de l'invention ainsi que la mise au point de sauces de couchage papetières ou de compositions de traitement de surface du papier ou encore de compositions de charge de masse non couchée présentant une amélioration d'au moins une des propriétés telles que l'opacité, la blancheur, la brillance ou l'imprimabilité. Il est à noter que l'amélioration de ces propriétés dépend du domaine d'application et que l'homme du métier saura adapter les propriétés à l'application fine recherchée. Ces buts sont atteints grâce à la mise en contact de la surface d'un des pigments ou charges avec la surface de l'autre des pigments ou charges en présence d'un agent liant de manière à ce que cette mise en contact crée la formation d'une structure, entre au moins deux particules minérales ou organiques de nature physique ou chimique différente, c'est-à-dire crée la formation d'une structure entre elles, au moins l'une d'entre elles présentant une surface dotée d'au moins un site hydrophile et au moins l'une d'entre elles présentant une surface munie d'au moins un site organophile. Par particule minérale ou organique présentant une surface dotée d'au moins un site hydrophile, la Demanderesse entend une particule minérale ou organique partiellement ou totalement mouillable par des substances polaires sans l'influence d'un quelconque composé externe et plus particulièrement partiellement ou totalement mouillable par de l'eau. Les particules minérales ou organiques présentant une surface dotée d'au moins un site hydrophile peuvent être de natures physiques ou chimiques très diverses telles que le carbonate de calcium naturel comme par exemple la craie, la calcite, le marbre ou toute autre forme de carbonate de calcium naturel pouvant notamment provenir de procédé de recyclage, le carbonate de calcium précipité, les dolomies, les hydroxydes d'aluminium cristallins ou amorphes, les silicates précipités naturels ou synthétiques, le sulfate de calcium, le dioxyde de titane, le blanc satin, les wollastonites, la huntite, les argiles calcinées par exemple provenant de recyclage, l'amidon, ou encore tout type de particules minérales ou organiques organophiles ayant subi un traitement physique tel que par exemple Corona ou chimique de manière à présenter au moins un site hydrophile. Par particule minérale ou organique présentant une surface dotée d'au moins un site organophile, la Demanderesse entend une particule minérale ou organique partiellement ou totalement mouillable par un fluide organique ou une substance organique, cette mouillabilité étant distincte des mécanismes d'adsorption tels que l'attraction électrostatique ou la complexation. Par particule minérale ou organique présentant une surface munie d'au moins un site organophile, la Demanderesse entend une particule minérale ou organique de natures physiques ou chimiques très diverses telles que les talcs, les micas, les kaolins calcinés ou non, ou encore l'oxyde de zinc ou les pigments de fer transparents ou encore les pigments colorants comme le bleu de phtalocyanine, les pigments synthétiques à base de polystyrène, les résines urée-formol, le noir de carbone, les fibres et farines de cellulose ou encore tout type de particules minérales ou organiques hydrophiles mais qui, après un traitement chimique ou physique présente au moins un site organophile c'est-à-dire est mouillable par un fluide organique ou une substance organique. Il est à noter que les quantités et rapports pondéraux des divers charges ou pigments constitutifs des compositions composites selon l'invention varient de 0,1 % à 99, 9 % en fonction de la nature des divers pigments ou charges. Cette création d'une liaison ou d'une co-structure est mise en évidence par le comportement rhéologique des compositions composites ainsi que par les propriétés d'homogénéité des sauces de couchage papetières, ou d'imprimabilité du papier. Elle se traduit également par une opacité accrue des feuilles de papier sans bois chargées à 75,5 g/m2 avec les compositions composites de l'invention. Cette opacité est mesurée selon la norme DIN 53146 et la mise en oeuvre d'un spectrophotomètre Elrepho 2000 de Datacolor AG (Suisse). Ainsi les compositions composites de charges ou pigments minéraux ou organiques selon l'invention se caractérisent en ce qu'elles sont co-structurées ou co-adsorbées c'est-à-dire en ce qu'elles possèdent une limite d'écoulement élevée à savoir supérieure et préférentiellement au moins quatre fois supérieure à celle du simple mélange de charges ou pigments correspondants. Les compositions composites de charges ou pigments minéraux ou organiques selon l'invention se caractérisent aussi en ce que les différentes particules minérales ou organiques présentent une cohésion que reflète l'homogénéité macroscopique de la suspension de la composition composite et/ou de la sauce de couchage comprenant la composition composite. Cette homogénéité macroscopique s'exprime par la mesure de la teneur d'un des pigments ou charges en deux endroits bien distincts de la suspension ou de la sauce de couchage après plusieurs heures ou plusieurs jours de repos. En outre, les compositions composites de charges ou pigments minéraux ou organiques selon l'invention se caractérisent en ce qu'elles contiennent au moins un agent liant. Cet agent liant est un composé organique, pouvant être supporté par un gaz comme l'air ou tout autre gaz. Cet agent liant, composé organique doit être partiellement ou totalement mouillé par les surfaces des pigments ou charges destinés à être mis en contact. De manière préférentielle, cet agent liant est choisi parmi les polymères et/ou copolymères acryliques ou vinyliques ou encore polycondensats ou produits de polyaddition tels que par exemple les polymères ou copolymères, dans leur état totalement acide ou partiellement neutralisé ou totalement neutralisé par des agents de neutralisation contenant des cations monovalents ou polyvalents ou leurs mélanges, de l'un au moins des monomères tels que l'acide acrylique et/ou méthacrylique, itaconique, crotonique, fumarique, anhydride maléique ou encore, isocrotonique, aconitique, mésaconique, sinapique, undécylénique, angélique et/ou leurs esters respectifs, l'acide acrylamido méthyl propane sulfonique, l'acroléine, 1' acrylamide et/ou méthacrylamide, le méthacrylamido propyl triméthyl ammonium chlorure ou sulfate, le méthacrylate de triméthyl ammonium éthyl chlorure ou sulfate, ainsi que leurs homologues en acrylate et en acrylamide quatemisés ou non et/ou le diméthyldiallylchlorure, la vinylpyrrolidone ou bien encore un agent liant choisi parmi les acides gras linéaires ou ramifiés, ou les alcools gras linéaires ou ramifiés, ou encore les amines grasses linéaires ou ramifiées ou cycliques, saturés ou non ou bien encore choisi parmi les sels quaternaires préférentiellement à chaînes grasses linéaires ou ramifiées d'origine végétale ou non. Cet agent liant peut encore être choisi parmi l'un au moins des monomères précités ou leurs mélanges sous la forme du ou des monomères eux-mêmes poly mérisés en présence d'au moins une des particules minérales ou organiques. En outre, il est à noter que l'optimisation du poids moléculaire de l'agent liant dépend de sa nature chimique. Selon l'invention, l'agent liant est présent dans la composition composite à raison de 0,01 % à 10 % préférentiellement de 0,10 % à 1,5 % en poids sec par rapport au poids sec total des charges ou pigments. Les compositions composites selon l'invention peuvent éventuellement être dispersées dans l'eau, dans des mélanges eau-solvants ou dans d'autres solvants à l'aide d'un ou plusieurs agents dispersants bien connus de l'homme de l'art, entre autre ceux décrits dans les brevets EP 0 100 947, EP 0 542 643 ou EP 0 542 644. I1 est également important de noter que les compositions composites costructurées selon l'invention sont compatibles avec d'autres compositions aqueuses de charges minérales ou organiques, c'est-à-dire qu'elles forment un mélange stable et homogène lorsqu'elles sont simplement mélangées à ces autres suspensions, alors qu'il y a impossibilité d'obtenir une suspension homogène s'il n'est pas mis en oeuvre une composition composite co-structurée selon l'invention. Les sauces de couchage papetière et/ou les compositions de traitement de surface du papier, selon l'invention sont préparées de manière connue par l'homme du métier par mélange dans l'eau des compositions composites sèches ou non aqueuses ou aqueuses de charges ou pigments minéraux ou organiques selon l'invention et d'un ou plusieurs liants d'origine naturelle ou synthétique tels que par exemple l'amidon, la carboxyméthylcellulose, les alcools polyvinyliques ou encore des latex du type styrène-butadiène ou styrène-acrylate ou encore des latex acryliques ou vinyliques ou autres. Les sauces de couchage papetière et/ou les compositions de traitement de surface du papier peuvent également contenir de manière connue des additifs usuels tels que des modificateurs de rhéologie, des charges organiques, des agents antimousse, des azurants optiques, des agents biocides, des lubrifiants, des hydroxydes alcalins, des colorants et autres. De e plus, les suspensions aqueuses contenant les compositions composites, les sauces de couchage papetière et/ou les compositions de traitement de surface du papier ou encore les compositions de charge de masse non couchée selon l'invention se caractérisent en ce qu'elles contiennent les compositions composites sèches ou non aqueuses ou aqueuses selon l'invention. Les suspensions s aqueuses contenant les compositions composites, les sauces de couchage papetière et/ou les compositions de traitement de surface du papier selon l'invention se caractérisent aussi en ce qu'elles sont macroscopiquement homogènes. Cette homogénéité macroscopique se détermine par la mesure de la quantité de l'une des charges en surface et au fond du flacon contenant la sauce de couchage diluée à 40 % ou 20 % en matière sèche. La comparaison de cette quantité de l'une des charges en ces deux points haut et bas de la composition selon l'invention avec la quantité de l'une des charges en ces deux points haut et bas du simple mélange permet alors d'apprécier qu'il n'y a presque pas de migration de l'une des charges dans une partie préférentielle de la composition selon l'invention à l'inverse de ce qui se passe pour un simple mélange. Cette homogénéité macroscopique des compositios composites selon l'invention se traduit par une meilleure homogénéité dans la feuille de papier en raison d'une rétention et d'une distribution plus homogène. De plus les suspensions aqueuses selon l'invention ou les sauces de couchage selon l'invention ou les compositions de traitement de surface du papier selon l'invention ou encore les compositions de charge de masse non couchée selon l'invention présentent éventuellement au moins une des propriétés optiques telles que l'opacité ou la blancheur ou la brillance ou des propriétés d'imprimabilité ou de densité d'impression améliorées. Ainsi, de manière préférentielle, les suspensions aqueuses contenant les compositions composites de l'invention ou les sauces de couchage selon l'invention ou les compositions de traitement de surface du papier selon l'invention selon l'invention se caractérisent en ce qu'elles possèdent un coefficient de diffusion de la lumière S supérieur à celui des simples mélanges correspondants. Les compositions de charge de masse non couchée selon l'invention se caractérisent, de manière préférentielle, en ce qu'elles possèdent une opacité, déterminée selon la norme DIN 53146, supérieure à celle des simples mélanges correspondants. De même, de manière préférentielle, les suspensions aqueuses contenant les compositions composites de l'invention ou les sauces de couchage selon l'invention ou les compositions de traitement de surface du papier ou les compositions de charge de masse non couchée selon l'invention se caractérisent en ce qu'elles possèdent une blancheur, déterminée selon la norme TAPPI T452 ISO 2470, supérieure à celle des simples mélanges correspondants. De manière préférentielle, les sauces de couchage ou les compositions de traitement de surface du papier selon l'invention se caractérisent en ce qu'elles possèdent une brillance TAPPI 75" selon Lehmann supérieure à celle d'une sauce de couchage contenant les simples suspensions des mélanges correspondants. Enfin, et de manière préférentielle, les sauces de couchage ou les compositions de traitement de surface du papier ou les compositions de charge de masse non couchée selon l'invention, se caractérisent en ce que la courbe, déterminée selon le test d'imprimabilité ISIT dont le mode opératoire est explicité à l'exemple 9 et représentant la force de décollement d'encre en fonction du temps, possède des pentes de montée et de descente plus faibles et une valeur maximale plus élevée que les sauces de couchage ou les compositions de traitement de surface du papier ou les compositions de charge de masse non couchée contenant les simples suspensions des mélanges correspondants. De plus, les feuilles de papier contenant, dans la masse, les compositions composites selon l'invention se caractérisent en ce qu'elles possèdent une blancheur, déterminée selon la norme TAPPI T452 ISO 2470, supérieure aux feuilles de papier contenant, dans la masse, les simples suspensions des mélanges de charges ou pigments correspondants et en ce qu'elles possèdent une opacité, mesurée selon la norme DIN 53146, supérieure aux feuilles de papier contenant les simples suspensions des mélanges de charges ou pigments correspondants. La portée et l'intérêt de l'invention seront mieux perçus grâce aux exemples suivants, qui ne sauraient être limitatifs et notamment quant à l'ordre d'introduction des divers constituants des compositions composites. EXEMPLE 1: Cet exemple concerne la préparation des compositions composites contenant différents pigments ou charges. Les viscosités spécifiques mentionnées dans tous les exemples sont déterminées par la méthode définie dans le EP 0 542 643. Essai n" 1 : Cet essai, illustrant l'art antérieur, est un simple mélange de 750 grammes sec d'une suspension aqueuse à 72 % d'un marbre norvégien de granulométrie équivalente à 75 % des particules ont un diamètre inférieur à 1 Fm déterminé par la mesure Sédigraph 5100 et contenant 1 % en poids sec d'un copolymère acrylique de viscosité spécifique égale à 0,8 avec 250 grammes sec d'une suspension aqueuse de talc finlandais de granulométrie équivalente à 45 % des particules ont un diamètre inférieur à 2 llm déterminé par la mesure Sédigraph 5100 contenant 0,08 % en poids sec de soude, 1,4 % en poids sec d'un polyoxyde d'alkylène et 0,15 % en poids sec d'un polyacrylate de sodium de viscosité spécifique égale à 0,4 pour obtenir une suspension aqueuse à 70 % de concentration d'un mélange marbre-talc. Essai n" 2: Pour cet essai, illustrant l'invention, on réalise la préparation de la composition aqueuse co-structurée selon l'invention par l'introduction dans un mélangeur et sous agitation de: - 750 grammes sec de marbre norvégien de granulométrie telle que 75 % des particules ont un diamètre inférieur à 1 Zm déterminée par la mesure Sédigraph 5100, - 250 grammes sec d'un talc provenant de Finlande de granulométrie telle que 45 % des particules ont un diamètre inférieur à 2 Fm déterminée par la mesure Sédigraph 5100, - 5 grammes sec d'un agent liant acrylique de composition monomérique égale à 90 % en poids d'acide acrylique et 10 % en poids de méthacrylate de tristyrylphénol à 25 moles d'oxyde d'éthylène. - la quantité d'eau nécessaire à la formation de la composition aqueuse costructurée selon l'invention, à 65% de concentration en matière sèche. Après 30 minutes d'agitation et de formation de la co-structure entre les grains de marbre et de talc à l'aide de l'agent liant, il est ajouté, à la composition selon l'invention, 52 grammes sec d'un agent dispersant de l'art antérieur à savoir un polyacrylate partiellement neutralisé à la soude et de viscosité spécifique égale à 0,5 ainsi que le complément de soude et d'eau nécessaire pour obtenir une suspension aqueuse de la composition composite selon l'invention présentant une concentration en matière sèche égale à 59,1 % et un pH entre 9 et 10. Essai n" 3 : Cet essai, illustrant l'art antérieur, est un simple mélange de 750 grammes sec d'une suspension aqueuse à 72 % de craie de Champagne de granulométrie équivalente à 75 % des particules ont un diamètre inférieur à 1 Fm déterminé par la mesure Sédigraph 5100 et contenant 0,80 % en poids sec d'un polyacrylate de sodium de viscosité spécifique égale à 0,5 avec 250 grammes sec d'une suspension aqueuse d'un talc finlandais de granulométrie équivalente à 45 % des particules ont un diamètre inférieur à 2 Rm déterminé par la mesure Sédigraph 5100 contenant 0,08 % en poids sec de soude, 1,4 % en poids sec d'un polyoxyde d'alkylène et 0,15 % en poids sec d'un polyacrylate de sodium de viscosité spécifique égale à 0,4 pour obtenir une suspension aqueuse à 62,1 % de concentration d'un mélange craie-talc. Essai n" 4 : Cet essai, illustrant l'invention, est réalisé avec le même mode opératoire et le même matériel que dans l'essai n" 2, en remplaçant le marbre par de la craie de Champagne de même granulométrie. On obtient ainsi une suspension aqueuse de la composition composite costructurée selon l'invention, (75 % en poids sec de craie - 25 % en poids sec de talc) à 57 % de concentration en matière sèche. Essain05: Cet essai, illustrant l'art antérieur, est un simple mélange de 750 grammes sec d'une suspension aqueuse à 51 % de carbonate de calcium précipité de granulométrie équivalente à 60 % des particules ont un diamètre inférieur à 2 llm déterminé par la mesure Sédigraph 5100 et dispersé avec 0,3 % en poids sec d'un polyacrylate de sodium de viscosité spécifique égale à 0,7 avec 250 grammes sec d'une suspension aqueuse d'un talc finlandais de granulométrie équivalente à 45 % des particules ont un diamètre inférieur à 2 llm déterminé par la mesure Sédigraph 5100 contenant 0,08 % en poids sec de soude, 1,4 % en poids sec d'un polyoxyde d'alkylène et 0,15 % en poids sec d'un polyacrylate de sodium de viscosité spécifique égale à 0,4 pour obtenir une suspension aqueuse à 54,5 % d'un mélange carbonate de calcium précipité-talc. Essai n" 6 : Cet essai, illustrant l'invention, est réalisé avec le même mode opératoire et le même matériel que dans l'essai n" 2, en remplaçant le marbre par du carbonate de calcium précipité de granulométrie équivalente à 60 % des particules ont un diamètre inférieur à 2 llm. On obtient ainsi une suspension aqueuse de la composition composite costructurée selon l'invention, (75 % en poids sec de carbonate de calcium précipité - 25 % en poids sec de talc) à 58 % de concentration en matière sèche. Essai n" 7 : Cet essai, illustrant l'an antérieur, est un simple mélange de 750 grammes sec d'une suspension aqueuse à 72 % de marbre norvégien de granulométrie équivalente à 75 % des particules ont un diamètre inférieur à 1 llm déterminé par la mesure Sédigraph 5100 et contenant 1,00 % en poids sec d'un copolymère acrylique de viscosité spécifique égale à 0,8 avec 250 grammes sec d'une suspension aqueuse d'un mica autrichien de granulométrie équivalente à 18 % des particules ont un diamètre inférieur à 1 llm déterminé par la mesure Sédigraph 5100 et contenant 0,25 % en poids sec d'un polyacrylate de sodium de viscosité spécifique égale à 0,4 pour obtenir une suspension aqueuse à 68,6 % de concentration d'un mélange marbre-mica. Essai n" 8 : Cet essai, illustrant l'invention, est réalisé avec le même mode opératoire et le même matériel que dans l'essai n" 2, en remplaçant le talc par du mica autrichien de granulométrie équivalente à 18 % des particules ont un diamètre inférieur à 1 Fm. On obtient ainsi une suspension aqueuse de la composition composite costructurée selon l'invention, (75 % en poids sec de marbre - 25 % en poids sec de mica) à 61,3 % de concentration en matière sèche. Essai n" 9: Cet essai, illustrant l'art antérieur, est un simple mélange de 750 grammes sec d'une suspension aqueuse à 72 % de marbre norvégien de granulométrie équivalente à 75 % des particules ont un diamètre inférieur à 1 Fm déterminé par la mesure Sédigraph 5100 et contenant 1 % en poids sec d'un copolymère acrylique de viscosité spécifique égale à 0,8 avec 250 grammes sec d'une suspension aqueuse d'un kaolin anglais de granulométrie équivalente à 64 % des particules ont un diamètre inférieur à 1 llm déterminé par la mesure Sédigraph 5100 contenant 0,2 % en poids sec d'un polyacrylate de sodium de viscosité spécifique égale à 0,4 pour obtenir une suspension aqueuse à 70,2 % de concentration d'un mélange marbre-kaolin. Essai n" 10 : Cet essai, illustrant l'invention, est réalisé avec le même mode opératoire et le même matériel que dans l'essai n" 2, en remplaçant le talc par du kaolin anglais de granulométrie équivalente à 64 % des particules ont un diamètre inférieur à 1 Fm déterminé par la mesure Sédigraph 5100. On obtient ainsi une suspension aqueuse de la composition composite costructurée selon l'invention, (75 % en poids sec de marbre - 25 % en poids sec de kaolin) à 62,1 % de concent 5100 contenant 0,32 % en poids sec d'un polyacrylate de sodium de viscosité spécifique égale à 0,4 pour obtenir une suspension aqueuse à 71, 5 % de concentration d'un mélange marbre-dioxyde de titane. Essai n 12 : Pour cet essai, illustrant l'invention, la préparation de la composition co-structurée est réalisée avec le même mode opératoire et le même matériel que dans l'essai n" 2, en remplaçant le talc par du dioxyde de titane de type rutile de granulométrie équivalente à 86 % des particules ont un diamètre inférieur à 1 llm. Après la formation de la co-structure entre les grains de marbre et de dioxyde de titane à l'aide de l'agent liant, il est ajouté, 0,15 % en poids sec d'un agent dispersant de l'art antérieur à savoir un polyacrylate de sodium de viscosité spécifique égale à 0,5. On obtient alors une suspension aqueuse de la composition composite costructurée selon l'invention, (75 % en poids sec de marbre - 25 % en poids sec de dioxyde de titane) à 58,8 % de concentration en matière sèche. Essai n" 13 Cet essai, illustrant l'art antérieur, est un simple mélange de 750 grammes sec d'une suspension aqueuse à 72 % de marbre norvégien de granulométrie équivalente à 75 % des particules ont un diamètre inférieur à 1 llm mesuré par analyse Sédigraph 5100 et contenant 1 % en poids sec d'un copolymère acrylique de viscosité spécifique égale à 0,8 avec: - 125 grammes sec d'une suspension aqueuse de kaolin anglais de granulométrie équivalente à 64 % des particules ont un diamètre inférieur à 1 Rm mesuré par analyse Sédigraph 5100 et contenant 0,3 % en poids sec d'un polyacrylate de sodium de viscosité spécifique égale à 0,4 - et 125 grammes sec d'une suspension aqueuse de talc finlandais de granulométrie équivalente à 45 % des particules ont un diamètre inférieur à 2 m mesuré par analyse Sédigraph 5100 et contenant 0,08 % en poids sec de soude, 1,4 % en poids sec d'un polyoxyde d'alkylène et 0,15 % en poids sec d'un polyacrylate de sodium de viscosité spécifique égale à 0,4 de manière à obtenir une suspension aqueuse à 70,2 % de concentration en matière sèche d'un mélange marbre-kaolin-talc. Essai n 14 : Cet essai, illustrant l'invention, est réalisé avec un mode opératoire et du matériel identique en tout point à l'essai n 2, en remplaçant la moitié du talc par du kaolin anglais de granulométrie équivalente à 64 % des particules ont un diamètre inférieur à 1 m mesurée par analyse Sédigraph 5100. On obtient ainsi une suspension aqueuse de la composition composite co structurée selon l'invention (75 % en poids sec de marbre - 12,5 % % en poids sec de kaolin - 12,5% en poids sec de talc) à 60,0 % de concentration en matière sèche. Essai n 15: Cet essai, illustrant l'art antérieur, est un simple mélange de 800 grammes sec d'une suspension aqueuse à 72 % de marbre norvégien de granulométrie équivalente à 75 % des particules ont un diamètre inférieur à 1 llm mesuré par analyse Sédigraph 5100 et contenant 1 % en poids sec d'un copolymère acrylique de viscosité spécifique égale à 0,8 avec 200 grammes sec d'une suspension aqueuse d'hydroxyde d'aluminium cristallin de granulométrie équivalente à 72 % des particules ont un diamètre inférieur à 2 llm déterminé par la mesure Sédigraph 5100 et contenant 0,3 % en poids sec d'un polyacrylate de sodium de viscosité spécifique égale à 0,7 de manière à obtenir une suspension aqueuse à 70,9 % de concentration en matière sèche d'un mélange marbre-hydroxyde d'aluminium. Essai n" 16 : Pour cet essai, illustrant l'invention, on réalise la préparation de la composition aqueuse co-structurée selon l'invention par l'introduction dans un mélangeur et sous agitation de: - 800 grammes sec de marbre norvégien de granulométrie telle que 75 % des particules ont un diamètre inférieur à 1 Fm déterminée par la mesure Sédigraph 5100, - 200 grammes sec d'un hydroxyde d'aluminium cristallin de granulométrie telle que 72 % des particules ont un diamètre inférieur à 2 Fm déterminée par la mesure Sédigraph 5100, - 4 grammes sec d'un agent liant acrylique de composition monomérique égale à 90 % en poids d'acide acrylique et 10 % en poids de méthacrylate de tristyrylphénol à 25 moles d'oxyde d'éthylène. - la quantité d'eau nécessaire à la formation de la composition aqueuse costructurée selon l'invention, à 65% de concentration en matière sèche. Après 30 minutes d'agitation et de formation de la co-structure entre les grains de marbre et d'hydroxyde d'aluminium à l'aide de l'agent liant, il est ajouté, à la composition selon l'invention, 5,6 grammes sec d'un agent dispersant de l'art antérieur à savoir un polyacrylate partiellement neutralisé à la soude et de viscosité spécifique égale à 0,5 ainsi que le complément de soude et d'eau nécessaire pour obtenir une suspension aqueuse de la composition composite selon l'invention présentant une concentration en matière sèche égale à 60,3 % et un pH entre 9 et 10. Essai n" 17 : Cet essai, illustrant l'art antérieur, est un simple mélange de 800 grammes sec d'une suspension aqueuse à 72 % de marbre norvégien de granulométrie équivalente à 75 % des particules ont un diamètre inférieur à 1 Fm mesuré par analyse Sédigraph 5100 et contenant 1 % en poids sec d'un copolymère acrylique de viscosité spécifique égale à 0,8 avec 200 grammes sec d'une suspension aqueuse d'un condensat urée-formol de surface spécifique égale à 17 m2/g mesurée selon la méthode BET (DIN 66132) et contenant 0,5 % en poids sec d'un polyacrylate de sodium de viscosité spécifique égale à 0,7 de manière à obtenir une suspension aqueuse à 45,1 % de concentration en matière sèche d'un mélange marbre-condensat d'urée-formol. Essai n" 18 : Cet essai, illustrant l'invention, est réalisé avec un mode opératoire et du matériel identique en tout point à l'essai n" 16, en remplaçant l'hydroxyde d'aluminium par un condensat urée-formol de surface spécifique égale à 17 m2/g mesurée selon la méthode BET (DIN 66132). On obtient ainsi une suspension aqueuse de la composition composite costructurée selon l'invention (80 % en poids sec de marbre - 20 % en poids sec d'un condensat urée-formol) à 51, 2 % de concentration en matière sèche. Essai n" 19 : Cet essai, illustrant l'art antérieur, est un simple mélange de 800 grammes sec d'une suspension aqueuse à 72 % de marbre norvégien de granulométrie équivalente à 75 % des particules ont un diamètre inférieur à 1 um mesuré par analyse Sédigraph 5100 et contenant 1 % en poids sec d'un copolymère acrylique de viscosité spécifique égale à 0,8 avec 200 grammes sec d'une suspension aqueuse de cellulose blanchie de granulométrie équivalente à 99 % des particules ont un diamètre inférieur à 75 Fm mesuré par tamiseur à courant d'air du type Alpine LS 200 et contenant 0,5 % en poids sec d'un polyacrylate de sodium de viscosité spécifique égale à 0,7 de manière à obtenir une suspension aqueuse à 44,8 % de concentration en matière sèche d'un mélange marbre-cellulose blanchie. Essai n" 20 : Cet essai, illustrant l'invention, est réalisé avec un mode opératoire et du matériel identique en tout point à l'essai n" 16, en remplaçant l'hydroxyde d'aluminium par de la cellulose blanchie de granulométrie équivalente à 99 % des particules ont un diamètre inférieur à 75 llm mesurée par tamiseur à courant d'air du type Alpine LS 200. On obtient ainsi une suspension aqueuse de la composition composite costructurée selon l'invention (80 % en poids sec de marbre - 20 % en poids sec de cellulose blanchie) à 46,9 % de concentration en matière sèche. Essai n" 21 : Cet essai, illustrant l'art antérieur, est un simple mélange de 500 grammes sec d'une craie de Champagne de granulométrie équivalente à 45 % des particules ont un diamètre inférieur à 2 um déterminée par la mesure Sédigraph 5100 avec 500 grammes d'un talc australien de granulométrie équivalente à 25 % des particules ont un diamètre inférieur à 2 um déterminée par la mesure Sédigraph 5100 pour obtenir un mélange pulvérulent craie-talc à 100 % de concentration en matière sèche. Essai n" 22 : Pour cet essai, illustrant l'invention, on réalise la préparation de la composition co-structurée, sous forme de poudre selon l'invention, par l'introduction dans un mélangeur et sous agitation de: - 500 grammes sec d'une craie de Champagne de granulométrie telle que 45 % des particules ont un diamètre inférieur à 2 llm déterminée par la mesure Sédigraph 5100, - 500 grammes sec d'un talc provenant d'Australie de granulométrie telle que 25 % des particules ont un diamètre inférieur à 2 Fm déterminée par la mesure Sédigraph 5100, - 10 grammes sec d'un agent liant acrylique de composition monomérique égale à 90 % en poids d'acide acrylique et 10 % en poids de méthacrylate de tristyrylphénol à 25 moles d'oxyde d'éthylène. Essai n" 23 : Cet essai, illustrant l'art antérieur, est un simple mélange de 900 grammes sec d'une suspension aqueuse d'un talc finlandais de granulométrie équivalente à 45% des particules ont un diamètre inférieur à 2 Zm déterminé par la mesure Sédigraph 5100 et contenant 0,08 % en poids sec de soude, 1,4 % en poids sec d'un polyoxyde d'alkylène et 0,15 % en poids sec d'un polyacrylate de sodium de viscosité spécifique égale à 0,4 avec 100 grammes sec d'un kaolin américain de granulométrie équivalente à 91% des particules ont un diamètre inférieur à 0,5 m déterminé par la mesure Sédigraph 5100 pour obtenir une suspension aqueuse à 67,8% de concentration d'un mélange talc-kaolin. EXEMPLE 2 : Cet exemple illustre la préparation de compositions composites selon l'invention à divers ratios de pigments ou charges. A cet effet, on prépare, avec le même mode opératoire et le même matériel que dans l'essai n 2 à l'exception de la quantité d'eau qui est ajoutée en une seule fois pour obtenir la concentration en matière sèche finale, les compositions composites selon l'invention comprenant: Essai n 24 : 95 % en poids sec, par rapport au poids sec total des charges, de marbre norvégien de granulométrie équivalente à 62 % des particules ont un diamètre inférieur à 1 Fm déterminé par la mesure Sédigraph 5100 5% en poids sec, par rapport au poids sec total des charges, de talc finlandais de granulométrie équivalente à 45 % des particules ont un diamètre inférieur à 2 Fm déterminé par la mesure Sédigraph 5100 0, 1 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 59,8 % de concentration en matière sèche par la mise en oeuvre d'eau et de 0,67 % en poids sec, par rapport au poids sec total des charges, d'un polyacrylate partiellement neutralisé à la soude et de viscosité spécifique égale à 0,54. Essain025: 90 % en poids sec, par rapport au poids sec total des charges, de marbre norvégien de granulométrie équivalente à 62 % des particules ont un diamètre inférieur à 1 m déterminé par la mesure Sédigraph 5100 10 % en poids sec, par rapport au poids sec total des charges, de talc finlandais de granulométrie équivalente à 45 % des particules ont un diamètre inférieur à 2 m déterminé par la mesure Sédigraph 5100 0,2 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 59, 8 % de concentration en matière sèche par la mise en oeuvre d'eau et de 0,63 % en poids sec, par rapport au poids sec total des charges, d'un polyacrylate partiellement neutralisé à la soude et de viscosité spécifique égale à 0,54. Essai n" 26 : 85 % en poids sec, par rapport au poids sec total des charges, de marbre norvégien de granulométrie équivalente à 75 % des particules ont un diamètre inférieur à 1 llm déterminé par la mesure Sédigraph 5100 15 % en poids sec, par rapport au poids sec total des charges, de talc finlandais de granulométrie équivalente à 45 % des particules ont un diamètre inférieur à 2 Fm déterminé par la mesure Sédigraph 5100 0, 3 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 34,0 % de concentration en matière sèche par la mise en oeuvre d'eau et de 0,78 % en poids sec, par rapport au poids sec total des charges, d'un polyacrylate de sodium de viscosité spécifique égale à 0,54. Essai n" 27 : 80 % en poids sec, par rapport au poids sec total des charges, de marbre norvégien de granulométrie équivalente à 62 % des particules ont un diamètre inférieur à 1 llm déterminé par la mesure Sédigraph 5100 20 % en poids sec, par rapport au poids sec total des charges, de talc finlandais de granulométrie équivalente à 45 % des particules ont un diamètre inférieur à 2 Fm déterminé par la mesure Sédigraph 5100 0,4 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 59,7 % de concentration en matière sèche par la mise en oeuvre d'eau et de 0,56 % en poids sec, par rapport au poids sec total des charges, d'un polyacrylate partiellement neutralisé à la soude et de viscosité spécifique égale à 0,54. Essai n" 28 : 70 % en poids sec, par rapport au poids sec total des charges, de marbre norvégien de granulométrie équivalente à 75 % des particules ont un diamètre inférieur à 1 Fm déterminé par la mesure Sédigraph 5100 30 % en poids sec, par rapport au poids sec total des charges, de talc finlandais de granulométrie équivalente à 45 % des particules ont un diamètre inférieur à 2 llm déterminé par la mesure Sédigraph 5100 0,6 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 37,5 % de concentration en matière sèche par la mise en oeuvre d'eau et de 0,64 % en poids sec, par rapport au poids sec total des charges, d'un polyacrylate de sodium de viscosité spécifique égale à 0,54. Essai n" 29 : 70 % en poids sec, par rapport au poids sec total des charges, de marbre norvégien de granulométrie équivalente à 62 % des particules ont un diamètre inférieur à 1 Zm déterminé par la mesure Sédigraph 5100 30 % en poids sec, par rapport au poids sec total des charges, de talc finlandais de granulométrie équivalente à 45 % des particules ont un diamètre inférieur à 2 llm déterminé par la mesure Sédigraph 5100 0,6 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 58,0 % de concentration en matière sèche par la mise en oeuvre d'eau et de 0,49 % en poids sec, par rapport au poids sec total des charges, d'un polyacrylate de sodium partiellement neutralisé de viscosité spécifique égale à 05. Essai n" 30 : Cet essai, illustrant l'art antérieur, est un simple mélange de 700 grammes sec d'une suspension aqueuse d'un marbre norvégien de granulométrie équivalente à 62 % des particules ont un diamètre inférieur à 1 um déterminé par la mesure Sédigraph 5100 et contenant 1 % en poids sec d'un polyacrylate de sodium de viscosité spécifique égale à 0,7 avec 300 grammes sec d'une suspension aqueuse de talc finlandais de granulométrie équivalente à 45 % des particules ont un diamètre inférieur à 2 llm déterminé par la mesure Sédigraph 5100 contenant 0,08 en poids sec de soude, 1,4 % en poids sec d'un polyoxyde d'alkylène et 0,15 % en poids sec d'un polyacrylate de sodium de viscosité spécifique égale à 0,4 pour obtenir une suspension aqueuse à 66, 4 % de concentration d'un mélange marbretalc. Essai n" 31 : 50 % en poids sec, par rapport au poids sec total des charges, de marbre norvégien de granulométrie équivalente à 62 % des particules ont un diamètre inférieur à 1 Fm déterminé par la mesure Sédigraph 5100 50 % en poids sec, par rapport au poids sec total des charges, de talc finlandais de granulométrie équivalente à 45 % des particules ont un diamètre inférieur à 2 Fm déterminé par la mesure Sédigraph 5100 1,0 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 59,8 % de concentration en matière sèche par la mise en oeuvre d'eau et de 0,7 % en poids sec, par rapport au poids sec total des charges, d'un polyacrylate de sodium partiellement neutralisé de viscosité spécifique égale à 0,5 et 0,2 % en poids sec, par rapport au poids sec total des charges, d'un condensat d'acide naphtalène sulfonique. Essai n 32 : 25 % en poids sec, par rapport au poids sec total des charges, de marbre norvégien de granulométrie équivalente à 62 % des particules ont un diamètre inférieur à 1 Fm déterminé par la mesure Sédigraph 5100 75 % en poids sec, par rapport au poids sec total des charges, de talc finlandais de granulométrie équivalente à 45 % des particules ont un diamètre inférieur à 2 Fm déterminé par la mesure Sédigraph 5100 1,5 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 56,6 % de concentration en matière sèche par la mise en oeuvre d'eau et de 0,63 % en poids sec, par rapport au poids sec total des charges, d'un polyacrylate de sodium partiellement neutralisé de viscosité spécifique égale à 0,5 et 0,05 % en poids sec, par rapport au poids sec total des charges, d'un condensat d'acide naphtalène-sulfonate. EXEMPLE 3 : Cet exemple illustre la préparation de compositions composites selon l'invention avec différentes quantités d'agent liant pour une même composition en pigment ou charge. A cet effet, on prépare avec le même mode opératoire et le même matériel que dans l'exemple 2, les compositions composites selon l'invention comprenant comme charges: 75 % en poids sec, par rapport au poids sec total des charges, de marbre norvégien de granulométrie équivalente à 62 % des particules ont un diamètre inférieur à 1 Fm déterminé par la mesure Sédigraph 5100 25 % en poids sec, par rapport au poids sec total des charges, de talc finlandais de granulométrie équivalente à 45 % des particules ont un diamètre inférieur à 2 pm déterminé par la mesure Sédigraph 5100. et comme liant différentes quantités d'un même agent liant. Ces différentes quantités testées de l'agent liant, composé de 90% en poids d'acide acrylique et 10% en poids de méthacrylate de tristyrylphénol à 25 moles d'oxyde d'éthylène, sont : Essai n"33 0,13 % en poids sec, par rapport au poids sec total des charges, de l'agent liant. La remise en suspension aqueuse à 36,8 % de concentration en matière sèche est effectuée par la mise en oeuvre d'eau et de 0,69 % en poids sec, par rapport au poids sec total des charges, d'un polyacrylate de sodium de viscosité spécifique égale à 0, 54. Essai n" 34 : 0,25 % en poids sec, par rapport au poids sec total des charges, de l'agent liant. La remise en suspension aqueuse à 36,6 % de concentration en matière sèche est effectuée par la mise en oeuvre d'eau et de 0,69 % en poids sec, par rapport au poids sec total des charges, d'un polyacrylate de sodium de viscosité spécifique égale à 0,54. Essai n" 35 : 0,38 % en poids sec, par rapport au poids sec total des charges, de l'agent liant. La remise en suspension aqueuse à 36,7 % de concentration en matière sèche est effectuée par la mise en oeuvre d'eau et de 0,69 % en poids sec, par rapport au poids sec total des charges, d'un polyacrylate de sodium de viscosité spécifique égale à 0,54. Essai n" 36 : 1,25 % en poids sec, par rapport au poids sec total des charges, de l'agent liant. La remise en suspension aqueuse à. 36,1 % de concentration en matière sèche est effectuée par la mise en oeuvre d'eau et de 0,69 % en poids sec, par rapport au poids sec total des charges, d'un polyacrylate de sodium de viscosité spécifique égale à 0,54. EXEMPLE 4 : Cet exemple illustre la préparation de compositions composites selon l'invention avec des charges ou pigments de différentes granulométries. A cet effet, on prépare avec le même mode opératoire et le même matériel que dans l'exemple 2, les compositions composites selon l'invention comprenant: Essai n" 37 : 75 % en poids sec, par rapport au poids sec total des charges, de marbre norvégien de granulométrie équivalente à 62 % des particules ont un diamètre inférieur à 1 Zm déterminé par la mesure Sédigraph 5100 25 % en poids sec, par rapport au poids sec total des charges, de talc finlandais de granulométrie équivalente à 45 % des particules ont un diamètre inférieur à 2 Fm déterminé par la mesure Sédigraph 5100 05 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à36, 5 % de concentration en matière sèche par la mise en oeuvre d'eau et de 0,69 % en poids sec, par rapport au poids sec total des charges, d'un polyacrylate de sodium de viscosité spécifique égale à 0,54. Essai n" 38 : 75 % en poids sec, par rapport au poids sec total des charges, de marbre norvégien de granulométrie équivalente à 35 % des particules ont un diamètre inférieur à 1 llm déterminé par la mesure Sédigraph 5100 25 % en poids sec, par rapport au poids sec total des charges, de talc finlandais de granulométrie équivalente à 45 % des particules ont un diamètre inférieur à 2 llm déterminé par la mesure Sédigraph 5100 0,5 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 36,4 % de concentration en matière sèche par la mise en oeuvre d'eau et de 0,69 % en poids sec, par rapport au poids sec total des charges, d'un polyacrylate de sodium de viscosité spécifique égale à 0,54. Essai n 39 : 75 % en poids sec, par rapport au poids sec total des charges, de marbre norvégien de granulométrie équivalente à 75 % des particules ont un diamètre inférieur à 1 m déterminé par la mesure Sédigraph 5100 25 % en poids sec, par rapport au poids sec total des charges, de talc australien de granulométrie équivalente à 25 % des particules ont un diamètre inférieur à 2 Fm déterminé par la mesure Sédigraph 5100 05 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 35,4 % de concentration en matière sèche par la mise en oeuvre d'eau et de 0,52 % en poids sec, par rapport au poids sec total des charges, d'un polyacrylate partiellement neutralisé par la soude, de viscosité spécifique égale à 05. Essai n 40 : 75 % en poids sec, par rapport au poids sec total des charges, de marbre norvégien de granulométrie équivalente à 75 % des particules ont un diamètre inférieur à 1 Fm déterminé par la mesure Sédigraph 5100 25 % en poids sec, par rapport au poids sec total des charges, de talc américain de granulométrie équivalente à 35 % des particules ont un diamètre inférieur à 2 Fm mesuré par la méthode Sédigraph 5100 0,5 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 36,1 % de concentration en matière sèche par la mise en oeuvre d'eau et de 052 % en poids sec, par rapport au poids sec total des charges, d'un polyacrylate partiellement neutralisé par la soude, de viscosité spécifique égale à 0,5. EsSain041: 50 % en poids sec, par rapport au poids sec total des charges, de craie de champagne de granulométrie équivalente à 36 % des particules ont un diamètre inférieur à 2 Fm déterminé par la mesure Sédigraph 5100 50 % en poids sec, par rapport au poids sec total des charges, de talc australien de granulométrie équivalente à 25 % des particules ont un diamètre inférieur à 2 llm déterminé par la mesure Sédigraph 5100 2 % en poids sec, par rapport au poids sec total des charges, d'un agent liant composé de 90 % en poids d'acide acrylique et 10 % en poids de méthacrylate de tristyrylphénol à 25 moles d'oxyde d'éthylène et remise en suspension aqueuse à 59 % de concentration en matière sèche par la mise en oeuvre d'eau et de 0,35 % en poids sec, par rapport au poids sec total des charges, d'un polyacrylate partiellement neutralisé par la soude, de viscosité spécifique égale à 0,5. Essai n" 42 : Cet essai est un essai comparatif de l'essai précédent et illustre l mesure Sédigraph 5100 et contenant 0,07 % en poids sec d'un polyacrylate de sodium de viscosité spécifique égale à 0,7 50 % en poids sec, par rapport au poids sec total des charges, d'une suspension de talc australien de granulométrie équivalente à 25 % des particules ont un diamètre inférieur à 2 Fm déterminé par la mesure Sédigraph 5100 contenant 0,08 % en poids sec de soude, 1,4 % en poids sec d'un polyoxyde d'alkylène et 0,15 % en poids sec d'un polyacrylate de sodium de viscosité spécifique égale à 0,4 pour obtenir une suspension aqueuse à 71,7 % de concentration en matière. sèche d'un mélange craie-talc EXEMPLE 5 : Cet exemple concerne l'utilisation de divers agents liants. Dans ce but, on prépare avec le même mode opératoire et le même matériel que dans l'essai n" 2, les compositions composites selon l'invention comprenant comme charges 75 % en poids sec, par rapport au poids sec total des charges, de marbre norvégien de granulométrie équivalente à 75 % des particules ont un diamètre inférieur à 1 Fm déterminé par la mesure Sédigraph 5100 et 25 % en poids sec, par rapport au poids sec total des charges, de talc finlandais de granulométrie équivalente à 45 % des particules ont un diamètre inférieur à 2 um déterminé par la mesure Sédigraph 5100 et comme liant différentes quantités des différents agents liants suivants Essai n"43 : 05 % en poids sec, par rapport au poids sec total des charges, d'un agent liant qui est un acide polyacrylique de viscosité spécifique égale à 1,78. La remise en suspension aqueuse à 59,7 % de concentration en matière sèche est effectuée par la mise en oeuvre d'eau et de 0,52 % en poids sec, par rapport au poids sec total des charges, d'un polyacrylate partiellement neutralisé par la soude, de viscosité spécifique égale à 0,5. Essai n 44 : 05 % en poids sec, par rapport au poids sec total des charges, d'un agent liant qui est un acide polyacrylique de viscosité spécifique égale à 1,55. La remise en suspension aqueuse à 60, 4 % de concentration en matière sèche est effectuée par la mise en oeuvre d'eau et de 0,52 % en poids sec, par rapport au poids sec total des charges, d'un polyacrylate partiellement neutralisé par la soude, de viscosité spécifique égale à 0,5. Essai n 45 : 05 % en poids sec, par rapport au poids sec total des charges, d'un agent liant qui est un acide polyacrylique de viscosité spécifique égale à 0,95. La remise en suspension aqueuse à 59,8 % de concentration en matière sèche est effectuée par la mise en oeuvre d'eau et de 0,52 % en poids sec, par rapport au poids sec total des charges, d'un polyacrylate partiellement neutralisé par la soude, de viscosité spécifique égale à 0,5. Essai n 46 : 0,5 % en poids sec, par rapport au poids sec total des charges, d'un agent liant qui est un polyacrylate acide neutralisé à 10 % par de la soude, de viscosité spécifique égale à 5,00. La remise en suspension aqueuse à 59,9 % de concentration en matière sèche est effectuée par la mise en oeuvre d'eau et de 052 % en poids sec, par rapport au poids sec total des charges, d'un polyacrylate partiellement neutralisé par la soude, de viscosité spécifique égale à 0,5. Essai n 47 : 0,5 % en poids sec, par rapport au poids sec total des charges, d'un agent liant qui est un homopolymère du méthacrylate d'alcool cétostéarylique. La remise en suspension aqueuse à 59,2 % de concentration en matière sèche est effectuée par la mise en oeuvre d'eau et de 0,45 % en poids sec, par rapport au poids sec total des charges, d'un polyacrylate partiellement neutralisé par la soude, de viscosité spécifique égale à 05. Essai n 48 : 0,5 % en poids sec, par rapport au poids sec total des charges, d'un agent liant qui est un copolymère composé de 98 % en poids d'acide méthacrylique et 2 % en poids de méthacrylate d'alcool cétostéarylique. La remise en suspension aqueuse à 59,7 % de concentration en matière sèche est effectuée par la mise en oeuvre d'eau et de 052 % en poids sec, par rapport au poids sec total des charges, d'un polyacrylate partiellement neutralisé par la soude, de viscosité spécifique égale à 0,5. Essai n 49 : 0,025 % en poids sec, par rapport au poids sec total des charges, d'un agent liant qui est un chlorure d'ammonium quatemaire de formule avec Rl = radical méthyle R2 = R3 = radical lauryle R4 = radical benzyle La remise en suspension aqueuse à59,3 % de concentration en matière sèche est effectuée par la mise en oeuvre d'eau et de 0,52 % en poids sec, par rapport au poids sec total des charges, d'un polyacrylate partiellement neutralisé par la soude, de viscosité spécifique égale à 05. Essai n 50 : 0,5 % en poids sec, par rapport au poids sec total des charges, d'un agent liant qui est un alcool linéaire comprenant 12 atomes de carbone. La remise en suspension aqueuse à 55,0 % de concentration en matière sèche est effectuée par la mise en oeuvre d'eau et de 0,75 % en poids sec, par rapport au poids sec total des charges, d'un polyacrylate partiellement neutralisé par la soude, de viscosité spécifique égale à 0,5. Essai n" 51 : 0,5 % en poids sec, par rapport au poids sec total des charges, d'un agent liant qui est un alcool linéaire comprenant 18 atomes de carbone. La remise en suspension aqueuse à 55,1 % de concentration en matière sèche est effectuée par la mise en oeuvre d'eau et de 0,38 % en poids sec, par rapport au poids sec total des charges, d'un polyacrylate de sodium de viscosité spécifique égale à 0,54. Essai n" 52 : Pour cet essai, illustrant l'invention, on réalise la préparation de la composition aqueuse co-structurée selon l'invention par l'introduction dans un mélangeur et sous agitation de 250 grammes sec d'un talc finlandais de granulométrie telle que 45 % des particules ont un diamètre inférieur à 2 llm déterminé par la mesure Sédigraph 5100, de 5 grammes sec d'un mélange de monomères composé à 90 % en poids d'acide acrylique et 10 % en poids de méthacrylate de tristyrylphénol à 25 moles d'oxyde d'éthylène, de 115 grammes d'isopropanol ainsi que la quantité d'eau nécessaire à la formation de la composition aqueuse à 30 % de concentration en matière sèche. Après 30 minutes d'agitation, on procède à la polymérisation du mélange de monomères, selon les procédés bien connus de la polymérisation radicalaire en milieu hydroalcoolique. La polymérisation terminée et l'isopropanol éliminé par distillation, on ajoute 750 grammes sec de marbre norvégien de granulométrie telle que 75 % des particules ont un diamètre inférieur à 1 Fm déterminé par la mesure Sédigraph 5100. La formation de la co-structure entre les grains de talc et de marbre étant accomplie après 30 minutes d'agitation, il est ajouté 7 grammes d'un agent dispersant à savoir un acide polyacrylique de viscosité spécifique égale à 0,53 de manière à obtenir une suspension aqueuse de la composition composite de l'invention avec une concentration en matière sèche égale à 36,4 %. Essain053: Cet essai, illustrant l'invention, met en oeuvre, selon le même mode opératoire et avec le même matériel que l'essai précédent, 250 grammes sec d'un talc finlandais de granulométrie telle que 45 % des particules ont un diamètre inférieur à 2 Fm déterminé par la mesure Sédigraph 5100, 5 grammes sec d'un mélange de monomères composé à 90 % en poids d'acide acrylique et 10 % en poids de méthacrylate de tristyrylphénol à 25 moles d'oxyde d'éthylène auxquels on ajoute 5 grammes sec d'un copolymère composé de 90 % en poids d'acide acrylique et 10 % en poids de méthacrylate de tristyrylphénol à 25 moles d'oxyde d'éthylène, 115 grammes d'isopropanol ainsi que la quantité d'eau nécessaire à la formation de la composition aqueuse à 30 % de concentration en matière sèche. Après 30 minutes d'agitation, on procède à la polymérisation du mélange de monomères, selon les procédés bien connus de la polymérisation radicalaire en milieu hydroalcoolique. La polymérisation terminée et l'isopropanol éliminé par distillation, on ajoute 750 grammes sec de marbre norvégien de granulométrie telle que 75 % des particules ont un diamètre inférieur à 1 Fm déterminé par la mesure Sédigraph 5100. La formation de la co-structure entre les grains de talc et de marbre étant accomplie après 30 minutes d'agitation, il est ajouté 7 grammes d'un agent dispersant à savoir un acide polyacrylique de viscosité spécifique égale à 0,53 de manière à obtenir une suspension aqueuse de la composition composite de l'invention avec une concentration en matière sèche égale à 36,6 %. Essai n" 54 : Cet essai, illustrant l'invention, met en oeuvre, selon le même mode opératoire et avec le même matériel que l'essai précédent, 250 grammes sec d'un talc finlandais de granulométrie telle que 45 % des particules ont un diamètre inférieur à 2 Fm déterminé par la mesure Sédigraph 5100, 12,5 grammes sec d'un mélange de monomères composé à 80 % en poids d'acide acrylique et 20 % en poids de méthacrylate de tristyrylphénol à 25 moles d'oxyde d'éthylène, 115 grammes d'isopropanol ainsi que la quantité d'eau nécessaire à la formation de la composition aqueuse 30 % de concentration en matière sèche. Après 30 minutes d'agitation, on procède à la polymérisation du mélange de monomères, selon les procédés bien connus de la polymérisation radicalaire en milieu hydroalcoolique. La polymérisation terminée et l'isopropanol éliminé par distillation, on ajoute 750 grammes sec de marbre norvégien de granulométrie telle que 75 % des particules ont un diamètre inférieur à 1 Zm déterminé par la mesure Sédigraph 5100. La formation de la co-structure entre les grains de talc et de marbre étant accomplie après 30 minutes d'agitation, il est ajouté 7 grammes d'un agent dispersant à savoir un acide polyacrylique de viscosité spécifique égale à 0,53 de manière à obtenir une suspension aqueuse de la composition composite de l'invention avec une concentration en matière sèche égale à 36,6 %. Essai n" 55 Cet essai, illustrant l'invention, met en oeuvre, selon le même mode opératoire et avec le même matériel que l'essai précédent, 250 grammes sec d'un talc finlandais de granulométrie telle que 45 % des particules ont un diamètre inférieur à 2 llm déterminé par la mesure Sédigraph 5100, 5 grammes sec de méthacrylate de stéaryle, 115 grammes d'isopropanol ainsi que la quantité d'eau nécessaire à la formation de la composition aqueuse 30 % de concentration en matière sèche. Après 30 minutes d'agitation, on procède à la polymérisation du monomère, selon les procédés bien connus de la polymérisation radicalaire en milieu hydroalcoolique. La polymérisation terminée et l'isopropanol éliminé par distillation, on ajoute 750 grammes sec de marbre norvégien de granulométrie telle que 75 % des particules ont un diamètre inférieur à 1 Fm déterminé par la mesure Sédigraph 5100. La formation de la co-structure entre les grains de talc et de marbre étant accomplie après 30 minutes d'agitation, il est ajouté 7 grammes d'un agent dispersant à savoir un acide polyacrylique de viscosité spécifique égale à 0,53 de manière à obtenir une suspension aqueuse de la composition composite de l'invention avec une concentration en matière sèche égale à 36,7 %. EXEMPLE 6 : Cet exemple concerne la mise en évidence de la formation de la co-structure ou co-adsorption par la mesure et la comparaison de l'homogénéité des différentes suspensions de compositions composites obtenues par dilution à 20 % de concentration en matière sèche. Dans ce but on dilue à 20 % de concentration les diverses suspensions aqueuses des compositions composites selon l'invention ainsi que les suspensions de l'art antérieur. On en mesure la cohésion macroscopique par le test d'homogénéité qui consiste à déterminer la teneur en sec de la charge présentant au moins un site hydrophile en deux points distincts de la suspension représentative de l'essai, à savoir un point situé au fond du flacon et un point situé à la surface du flacon après séchage à l'étuve de la suspension. Une fois sec, la teneur en ion calcium de chaque échantillon est déterminée après solubilisation à l'HCl par complexométrie EDTA à un pH de 12 et à l'aide d'un indicateur coloré noir ériochrome T. Essai n" 56 : (correspondant à l'essai n" 52 de la demande prioritaire) Cet essai, illustrant l'art antérieur, met en oeuvre la suspension aqueuse du mélange de l'essai n" 1. Essai n" 57 : (correspondant à l'essai n" 53 de la demande prioritaire) Cet essai, illustrant l'invention, met en oeuvre la suspension aqueuse de l'essai ne47. Essai n 58 : (correspondant à l'essai n 54 de la demande prioritaire) Cet essai, illustrant l'invention, met en oeuvre la suspension aqueuse de l'essai n 43. Essai n 59 : (correspondant à l'essai n 55 de la demande prioritaire) Cet essai, illustrant l'invention, met en oeuvre la suspension aqueuse de l'essai n 44. Essai n 60 : (correspondant à l'essai n 56 de la demande prioritaire) Cet essai, illustrant l'invention, met en oeuvre la suspension aqueuse de l'essai n 45. Essai n 61 : (correspondant à l'essai n 57 de la demande prioritaire) Cet essai, illustrant l'invention, met en oeuvre la suspension aqueuse de l'essai n 46. Essai n 62: (correspondant à l'essai n 58 de la demande prioritaire) Cet essai, illustrant l'invention, met en oeuvre la suspension aqueuse de l'essai n 48. Essai n" 63 : (correspondant à l'essai n" 59 de la demande prioritaire) Cet essai, illustrant l'invention, met en oeuvre la suspension aqueuse de l'essai ne49. Essai n" 64 : (correspondant à l'essai n" 60 de la demande prioritaire) Cet essai, illustrant l'invention, met en oeuvre la suspension aqueuse de l'essai ne50. Essai n 65 : (correspondant à l'essai n 61 de la demande prioritaire) Cet essai, illustrant l'invention, met en oeuvre la suspension aqueuse de l'essai ne 51. Essai n 66 : (correspondant à l'essai n 62 de la demande prioritaire) Cet essai, illustrant l'art antérieur, met en oeuvre la suspension aqueuse de l'essai n 11. Essai n 67 : (correspondant à l'essai n 63 de la demande prioritaire) Cet essai, illustrant l'invention, met en oeuvre la suspension aqueuse de la composition composite selon l'essai n 12. Essai n 68 : (correspondant à l'essai n 64 de la demande prioritaire) Cet essai, illustrant l'art antérieur, met en oeuvre la suspension aqueuse du mélange de l'essai n 13. Essai n 69 : (correspondant à l'essai n 65 de la demande prioritaire) Cet essai, illustrant l'invention, met en oeuvre la suspension aqueuse de la composition composite selon l'essai ne 14. Essai n 70: (correspondant à l'essai n 66 de la demande prioritaire) Cet essai, illustrant l'art antérieur, met en oeuvre la suspension aqueuse de l'essai n 15. Essai n" 71 : (correspondant à l'essai n" 67 de la demande prioritaire) Cet essai, illustrant l'invention, met en oeuvre la suspension aqueuse de l'essai n" 16. Essai n" 72 : (correspondant à l'essai n" 68 de la demande prioritaire) Cet essai, illustrant l'art antérieur, met en oeuvre la suspension aqueuse de l'essai n" 17. Essai n" 73 : (correspondant à l'essai n" 69 de la demande prioritaire) Cet essai, illustrant l'invention, met en oeuvre la suspension aqueuse de l'essai n" 18. Essai n 74 : (correspondant à l'essai n 70 de la demande prioritaire) Cet essai, illustrant l'art antérieur, met en oeuvre la suspension aqueuse de l'essai n 19. Essai n 75 : (correspondant à l'essai n 71 de la demande prioritaire) Cet essai, illustrant l'invention, met en oeuvre la suspension aqueuse de l'essai n 20. Essai n 76 : (correspondant à l'essai n 72 de la demande prioritaire) Cet essai, illustrant l'art antérieur, met en oeuvre la suspension aqueuse de l'essai n 42. Essai n 77 : (correspondant à l'essai n 73 de la demande prioritaire) Cet essai, illustrant l'invention, met en oeuvre la suspension aqueuse de l'essai n 41. Essai n 78 : (correspondant à l'essai n 74 de la demande prioritaire) Cet essai, illustrant l'invention, met en oeuvre la suspension aqueuse de l'essai n 29. Essai n" 79 : (correspondant à l'essai n" 75 de la demande prioritaire) Cet essai, illustrant l'an antérieur, met en oeuvre la suspension aqueuse de l'essai n 30. Essai n 80 : Cet essai, illustrant l'invention, met en oeuvre la suspension aqueuse de l'essai n 52. Essai n 81 : Cet essai, illustrant l'invention, met en oeuvre la suspension aqueuse de l'essai n 53. Essai n" 82 : Cet essai, illustrant l'invention, met en oeuvre la suspension aqueuse de l'essai n 54. Essai n 83: Cet essai, illustrant l'invention, met en oeuvre la suspension aqueuse de l'essai n 55. Essai n 84 : (correspondant à l'essai n 76 de la demande prioritaire) Cet essai, illustrant l'art antérieur, met en oeuvre la suspension aqueuse de l'essai n 23. il est à noter que dans cet essai la méthode utilisée pour mesurer l'homogénéité macroscopique de la suspension est différente de celle des essais précédents. En effet, le dosage ne se fait pas par complexométrie mais par analyse RFA qui consiste à prendre 0,2 g de l'échantillon sec que l'on mélange avec 1,625 g de tétraborate de lithium que l'on chauffe jusque la température de fusion pour obtenir un disque que l'on passe dans un appareil XRF 9400 de la société ARL (Suisse) pour la détermination des éléments par lecture des oxydes présents et calcul subséquent du kaolin présent. Tous les résultats expérimentaux sont consignés dans le tableau 1 suivant. -TABLEAU 1 ESSAI n HOMOGENEITE % CaCO3 en surface % CaCO3 au fond Art antérieur 56 93,4 - 14,9 Invention 57 72,5 - 74,8 Invention 58 73,0 - 75,5 Invention 59 73,7 - 73,7 Invention 60 73,4 - 73,9 Invention 61 73,9-73,2 Invention 62 74,9 - 76,6 Invention 63 75,7- 75,2 Invention 64 75,3-74,5 Invention 65 73,9 - 73,8 Art antérieur 66 74,7 - 63,9 Invention # 67 74,4 - 73,4 Art antérieur 68 88,9-25,4 Invention 69 73,2-72,5 Art antérieur 70 90,2 - 37,1 Invention 71 83,1 - 83,5 Art antérieur 72 45,2- 89,1 Invention 73 85,0 - 82,1 Art antérieur 74 29,6 - 85,5 Invention 75 81,7 - 80,5 Art antérieur 76 33,6 - 54,6 Invention 77 49,6 - 49,6 Invention 78 68,8 - 69,2 Art antérieur 79 91,9 - 32,5 Invention 80 74,8 - 74,1 Invention 81 74,6- 73,6 Invention 82 74,4 - 75,4 Invention 83 70,3 - 72,7 Art antérieur 84 23,0 - 2,0 * * % kaolin en surface - % kaolin au fond La lecture du tableau '1 permet de constater que les suspensions aqueuses contenant des compositions composites co-structurées selon l'invention possèdent une teneur en charges présentant au moins un site hydrophile plus homogène en différents points que celle contenant les simples mélanges de l'art antérieur. EXEMPLE 7 : Cet exemple concerne la mise en évidence de la formation de la co-structure ou co-adsorption par la mesure et la comparaison de la viscosité et de l'homogénéité des différentes sauces de couchage papetières obtenues. Dans ce but, on prépare les sauces de couchage (essais n" 85 à 94) en mélangeant dans l'eau, les compositions composites de charges ou pigments à tester avec 100 parts de composition à tester à 65 % en matière sèche 12,5 parts d'un latex styrène-butadiène carboxylé commercialisé sous le nom DL 950 par la société Dow Chemical et une quantité d'eau nécessaire pour obtenir une teneur en matière sèche de 40 % pour les essais n" 85 à 92, et une teneur en matière sèche de l'ordre de 20 % pour les essais n" 93 et 94. Les sauces de couchage ainsi préparées sont alors soumises aux mesures de viscosités Brookfield à température ambiante à 20 tours/minute et à 100 tours par minute au moyen d'un viscosimètre Brookfield type DVII équipé du mobile adéquat. Elles font ensuite l'objet du test d'homogénéité avec le même mode opératoire que celui de l'exemple précédent. Essai n" 85 : (correspondant à l'essai n" 77 de la demande prioritaire) Cet essai, illustrant une sauce de couchage de l'invention, met en oeuvre la suspension aqueuse de la composition composite selon l'essai n" 2. Essai n" 86 : (correspondant à l'essai n" 78 de la demande prioritaire) Cet essai, illustrant une sauce de couchage de l'art antérieur, met en oeuvre la suspension aqueuse du mélange de l'essai n" 1. Essai n" 87 : (correspondant à l'essai n" 79 de la demande prioritaire) Cet essai, illustrant une sauce de couchage selon l'invention, met en oeuvre la suspension aqueuse de la composition composite selon l'essai n" 4. Essai n" 88 : (correspondant à l'essai n" 80 de la demande prioritaire) Cet essai, illustrant une sauce de couchage de l'art antérieur, met en oeuvre la suspension aqueuse du mélange de l'essai n" 3. Essai n" 89 : (correspondant à l'essai n" 81 de la demande prioritaire) Cet essai, illustrant une sauce de couchage selon l'invention, met en oeuvre la suspension aqueuse de la composition composite selon l'essai n 6. Essai n 90 : (correspondant à l'essai n 82 de la demande prioritaire) Cet essai, illustrant une sauce de couchage de l'art antérieur, met en oeuvre la suspension aqueuse du mélange de l'essai n 5. Essai n 91 : (correspondant à l'essai n 83 de la demande prioritaire) Cet essai, illustrant une sauce de couchage selon l'invention, met en oeuvre la suspension aqueuse de la composition composite selon l'essai n 8. Essai n 92 : (correspondant à l'essai n 84 de la demande prioritaire) Cet essai, illustrant une sauce de couchage de l'art antérieur, met en oeuvre la suspension aqueuse du mélange de l'essai n 7. Essai n 93 : (correspondant à l'essai n 85 de la demande prioritaire) Cet essai, illustrant une sauce de couchage selon l'invention, met en oeuvre la suspension aqueuse de la composition composite selon l'essai n 10. *Essai n" 94 : (correspondant à l'essai n" 86 de la demande prioritaire) Cet essai, illustrant une sauce de couchage de l'art antérieur, met en oeuvre la suspension aqueuse du mélange de l'essai n" 9. Tous les résultats expérimentaux sont consignés dans le tableau 2 suivant, la consistance des sauces de couchage de chacun des essais étant déterminée par l'introduction d'une spatule contenant lesdites sauces. - TABLEAU2 - ESSAI n VISCOSITE VISCOSITE CONSISTANCE HOMOGENEITE en mPa.s (20 T/mn) en mPa.s (100 T/mn) % CaCO3 en surface % CaCO3, au fond Invention 85 190 66 Mou 63,5 - 63,1 Art antérieur 86 14 24 Dur 76,1 - 34,8 Invention 87 765 180 Mou 62,6 - 63,0 Art antérieur 88 110 60 Moyennement dur 75,5 - 22,3 Invention 89 75 50 Mou 61,2 - 64,1 Art antérieur 90 16 29 Dur 65,8 - 48,5 Invention 91 242 88 Mou 64,1 - 64,4 Art antérieur 92 18 20 Dur 68,0 - 23,0 Invention 93 885 217 Mou 62,6 - 63,3 Art antérieur 94 55 47 Moyennement dur 66,4 - 50,5 La lecture du tableau 2 permet de constater que les sauces de couchage selon l'invention contenant les suspensions aqueuses des compositions composites costructurées selon l'invention possèdent un aspect mou et une viscosité Brookfield plus élevée que celle des simples mélanges comparatifs de l'art antérieur illustrant ainsi la co-structuration des charges ou pigments. On peut également voir qu'elles possèdent une teneur en charges présentant au moins un site hydrophile plus homogène en différents points des sauces que celle contenant les simples mélanges de l'art antérieur. EXEMPLE 8 : Cet exemple concerne la mesure du comportement rhéologique des différentes compositions aqueuses préparées selon le mode opératoire de l'exemple 1. Le comportement rhéologique des différentes suspensions aqueuses ainsi préparées selon le mode opératoire de l'exemple 1 est mesuré, à 20"C, à l'aide d'un viscoélasticimètre Stress Tech de la société Reologica Instruments AB (Suède) équipé de cylindres coaxiaux CC25. Le mode opératoire pour la mesure du comportement rhéologique de la suspension est identique pour chacun des essais, à savoir pour chaque essai, on injecte dans le cylindre du viscoélasticimètre un échantillon de la suspension à tester et on lui applique une pré-contrainte de 10 Pa pendant 12 secondes puis après 180 secondes d'attente, on lui applique une contrainte progressant linéairement de 0,025 Pa à 20 Pa en 100 secondes et 40 intervalles. La limite d'écoulement, correspondant à la contrainte appliquée à la suspension pour rompre les liaisons internes et obtenir une suspension dont la viscosité diminue, es composition composite selon l'essai n" 2. Essai n" 96 : (correspondant à l'essai n" 88 de la demande prioritaire) Cet essai, illustrant l'art antérieur, met en oeuvre la suspension aqueuse du mélange de l'essai n" 1. Essai n" 97 : (correspondant à l'essai n" 89 de la demande prioritaire) Cet essai, illustrant l'invention, met en oeuvre la suspension aqueuse de la composition composite selon l'essai ne 4. Essai nO 98 : (correspondant à l'essai n" 90 de la demande prioritaire) Cet essai, illustrant l'art antérieur, met en oeuvre la suspension aqueuse du mélange de l'essai n" 3. Essai n 99 : (correspondant à l'essai n 91 de la demande prioritaire) Cet essai, illustrant l'invention, met en oeuvre la suspension aqueuse de la composition composite selon l'essai n 6. Essai n 100 : (correspondant à l'essai n 92 de la demande prioritaire) Cet essai, illustrant l'art antérieur, met en oeuvre la suspension aqueuse du mélange de l'essai n 5. Essai n 101 : (correspondant à l'essai n 93 de la demande prioritaire) Cet essai, illustrant l'invention, met en oeuvre la suspension aqueuse de la composition composite selon l'essai n 8. Essai n 102 : (correspondant à l'essai n 94 de la demande prioritaire) Cet essai, illustrant l'art antérieur, met en oeuvre la suspension aqueuse du mélange de l'essai n 7. Essai n 103 : (correspondant à l'essai n 95 de la demande prioritaire) Cet essai, illustrant l'invention, met en oeuvre la suspension aqueuse de la composition composite selon l'essai n" 10. Essai n" 104 : (correspondant à l'essai n" 96 de la demande prioritaire) Cet essai, illustrant l'art antérieur, met en oeuvre la suspension aqueuse du mélange de l'essai n" 9. Essai n" 105 : (correspondant à l'essai n" 97 de la demande prioritaire) Cet essai, illustrant l'invention, met en oeuvre la suspension aqueuse de la composition composite selon l'essai n" 12. Essai n 106 : (correspondant à l'essai n 98 de la demande prioritaire) Cet essai, illustrant l'art antérieur, met en oeuvre la suspension aqueuse du mélange de l'essai n 11. Essai n 107 : (correspondant à l'essai n 99 de la demande prioritaire) Cet essai, illustrant l'invention, met en oeuvre la suspension aqueuse de la composition composite selon l'essai n 14. Essai n 108 : (correspondant à l'essai n 100 de la demande prioritaire) Cet essai, illustrant l'art antérieur, met en oeuvre la suspension aqueuse du mélange de l'essai n 13. Essai n 109 : (correspondant à l'essai n 101 de la demande prioritaire) Cet essai, illustrant l'art antérieur, met en oeuvre la suspension aqueuse du mélange de l'essai n 15. Essai n 110 : (correspondant à l'essai n 102 de la demande prioritaire) Cet essai, illustrant l'invention, met en oeuvre la suspension aqueuse de la composition composite selon l'essai n 16. Essai n 111 : (correspondant à l'essai n 103 de la demande prioritaire) Cet essai, illustrant l'art antérieur, met en oeuvre la suspension aqueuse du mélange de l'essai n" 17. Essai n" 112 : (correspondant à l'essai n" 104 de la demande prioritaire) Cet essai, illustrant l'invention, met en oeuvre la suspension aqueuse de la composition composite selon l'essai n" 18. Essai n 113 : (correspondant à l'essai n 105 de la demande prioritaire) Cet essai, illustrant l'invention, met en oeuvre la suspension aqueuse du mélange de l'essai n 41. Essai n 114 : (correspondant à l'essai n 106 de la demande prioritaire) Cet essai, illustrant l'art antérieur, met en oeuvre la suspension aqueuse de la composition composite selon l'essai n 42. Essai n 115 Cet essai, illustrant l'invention, met en oeuvre la suspension aqueuse du mélange de l'essai n 52. Essai n" 116 : Cet essai, illustrant l'invention, met en oeuvre la suspension aqueuse du mélange de l'essai n 53. Essai n 117 : Cet essai, illustrant l'invention, met en oeuvre la suspension aqueuse du mélange de l'essai n 54. Essai n 118 : Cet essai, illustrant l'invention, met en oeuvre la suspension aqueuse du mélange de l'essai n 55. Tous les résultats expérimentaux sont consignés dans le tableau 3 suivant - TABLEAU3 - ESSAI n VISCOSITE LIMITE D'ECOULEMENT en Pa.s en Pa Invention 95 642 3,072 Art antérieur 96 6,90 0,04465 Invention 97 164 0,9573 Art antérieur 98 1,49 0,03728 Invention 99 14 700 8,141 Art antérieur 100 0,527 0,03056 Invention 101 235 0,5842 Art antérieur 102 3,07 0,02965 Invention 103 1330 1,708 Art antérieur 104 38,4 0,3594 Invention 105 286 0,709 Art antérieur 106 12,32 0,079 Invenion 107 2157 4,824 Art antérieur 108 4,81 0,102 Art antérieur 109 1,56 0,047 Invention 110 92 0,445 Art antérieur 111 43,2 0,099 Invention 112 589 0,336 Invention 113 938 1,580 Art antérieur 114 40,6 0,185 Invention 115 222 0,395 Invention 116 8,6 0,149 Invention 117 339 0,741 Invention 118 9,1 0,198 La lecture du tableau 3 permet de constater que les suspensions aqueuses des compositions composites co-structurées selon l'invention possèdent une limite d'écoulement supérieure à celle des simples mélanges comparatifs de l'art antérieur, caractéristique de suspensions présentant une bonne stabilité. EXEMPLE 9 : Cet exemple concerne la mise en évidence de la qualité d'imprimabilité des différentes sauces de couchage papetières obtenues dans l'exemple 7. Ce test d'imprimabilité dénommé ISIT (Ink Surface Interaction Test) est basé sur une installation d'impression munie d'un dispositif de création et de mesure de la force nécessaire pour séparer un disque de décollement, d'un film d'encre d'impression. Cette installation constituée d'une part par ce dispositif de création et de mesure de force et d'autre part par un disque encreur tournant au dessus de la feuille de papier à tester est commercialisée sous le nom Ink Surface Interaction Tester, par la société SeGan Ltd. Pour ce faire, on prépare tout d'abord les différentes feuilles de papier à tester en appliquant les différentes sauces de couchage à tester sur ces feuilles de papier à l'aide de la coucheuse de laboratoire Erichsen Modèle 624 de la société Erichsen GmbH+Co. KG (Allemagne) équipées de lames roulantes échangeables. Le papier ainsi couché à 7,5 g/m2 et à tester est fixé sur un rouleau muni d'une bande adhésive double face. L'application d'une encre offset est effectuée par la mise en contact du disque encreur d'une largeur de 25 mm lors d'une rotation de 1800. La vitesse et la pression d'impression sont ajustables et sont de l'ordre de 0,5 m/s et 50 kg respectivement. Le volume d'encre est dans les conditions standards de 0,3 cm3 résultant ainsi en une épaisseur d'environ 1 g/m2 d'encre sur la feuille de papier à tester. Le procédé d'impression est suivi d'une séquence de mesures répétées de la force de décollement, à des intervalles de temps pré-sélectionnés dépendants de ce temps mis pour séparer ce disque de décollement (de même dimension que le disque d'impression) du film d'encre. Un revêtement en caoutchouc nitrile de qualité impression offset est habituellement utilisé pour le disque de décollement mais tout matériau équivalent peut être employé. La force de contact entre le disque de décollement et l'encre est mesurée par un système générant une force électro-magnétique. On ajuste l'amplitude et la durée de la force de décollement pour aboutir à une adhésion uniforme entre la surface du film et le disque de décollement au bout de 3 secondes. Une faible rotation de la feuille de papier pendant l'application de la force électro-magnétique permet d'assurer un contact intime et une continuité du film d'encre. A l'arrêt de la force magnétique, le disque de décollement se rétracte du film imprimé par la force d'un ressort tendu, force suffisante pour séparer le disque du film d'encre. Une jauge de contrainte, fixée entre le disque de décollement et le ressort, génère un signal qui est enregistré comme la force de décollement. La séquence est automatiquement répétée pour 13 cycles. Au premier et au treizieme cycles les densites d'impression sont mesurées à l'aide d'un densitomètre Gretag D 186. Ce mode opératoire est utilisé pour chacune des sauces de couchage à tester, ainsi Essai n" 119 : (correspondant à l'essai n" 107 de la demande prioritaire) Illustrant l'invention, met en oeuvre la sauce de couchage selon l'essai n" 85. Essai n" 120 : (correspondant à l'essai n" 108 de la demande prioritaire) Illustrant l'art antérieur, met en oeuvre la sauce de couchage de l'essai n" 86. Essai n" 121;: (correspondant à l'essai n" 109 de la demande prioritaire) Illustrant l'invention, met en oeuvre la sauce de couchage selon l'essai n" 87. Essai n" 122 : (correspondant à l'essai n" 110 de la demande prioritaire) Illustrant l'art antérieur, met en oeuvre la sauce de couchage de l'essai n" 88. Essai n" 123 : (correspondant à l'essai n" 111 de la demande prioritaire) Illustrant l'invention, met en oeuvre la sauce de couchage selon l'essai n" 89. Essai n" 124 : (correspondant à l'essai n 112 de la demande prioritaire) Illustrant l'art antérieur, met en oeuvre la sauce de couchage de l'essai n 90. Essai n 125 : (correspondant à l'essai n 113 de la demande prioritaire) Illustrant l'invention, met en oeuvre la sauce de couchage selon l'essai n 91. Essai n 126 : (correspondant à l'essai n 114 de la demande prioritaire) Illustrant l'art antérieur, met en oeuvre la sauce de couchage de l'essai n 92. Essai n 127 : (correspondant à l'essai n 115 de la demande prioritaire) Illustrant l'invention, met en oeuvre la sauce de couchage selon l'essai n 93. Essai n 128 : (correspondant à l'essai n 116 de la demande prioritaire) Illustrant l'art antérieur, met en oeuvre la sauce de couchage de l'essai n 94. Tous les résultats expérimentaux sont consignés dans les tableaux 4 et 5 suivants et les graphes 1 à 5 rassemblés à la fin de la présente demande. Le tableau 4 contient les résultats de la valeur de la force de décollement en fonction du temps alors que le tableau 5 contient les valeurs de densité d'impression des essais n 119 à 122. Les graphes 1 à 5 sont représentatifs de la force à appliquer pour décoller le disque du film après impression en fonction du temps et peuvent être interprétés en prenant en compte les trois phases suivantes (i) le temps de montée, qui est principalement relatif à la rapidité d'absorption et de pénétration de l'encre lors du contact initial de l'encre sur la surface à imprimer. La microporosité et la mouillabilité de cette surface sont les facteurs majeurs pour le temps de montée de cette force. Plus ce temps de montée à la valeur maximale de la force est long, mieux le liant de l'encre est absorbé, moins le film d'encre est brisé, meilleure est l'adhésion entre l'encre et le papier, meilleur est donc le résultat. (ii) La valeur maximale de la force de décollement, qui mesure d'une part l'adhésion de la couche d'encre immobilisée en contact, le substrat d'impression et d'autre part la cohésion avec l'encre contenue à la surface du substrat. Ainsi, plus cette valeur maximale de la force de décollement est élevée pour une cohésion constante, meilleure est l'adhésion et meilleur est le rendu d'impression. (iii) Le temps de diminution de la force, qui traduit le séchage de l'encre. Plus cette diminution est lente, plus le séchage de l'encre est lent, moins il y a de rupture dans la structure de l'encre, meilleur est le rendu d'impression. - TABLEAU 4 - Essai n 119 Essai n 120 Essai n 121 Essai n 122 Essai n 123 Essai n 124 Essai n 125 Essai n 126 Essai n 127 Essai n 128 Invention Art antérieur Invention Art antérieur Invention Artantérieur Invention Art antérieur invention Art antérieur Temps : 5 secondes Force : 1,89 Force : 3,93 Force : 2,73 Force : 3,74 Force : 3,94 Force : 4,32 Force : 2,82 Force 2,70 Force : 3,29 Force : 4,67 Temps : 15 secondes Force : 5,22 Force : 6,39 Force : 5,52 Force : 5,98 Force : 6,61 Force : 5,34 Force : 5,08 Force : 4,99 Force : 6,60 Force : 6,55 Temps : 26 secondes Force : 6,71 Force : 6,11 Force : 6,46 Force : 5,89 Force : 6,77 Force : 5,27 Force : 6,30 Force : 5,39 Force : 7,38 Force : 6,08 Temps : 37 secondes Force : 7,19 Force : 5,68 Force : 6,85 Force : 5,52 Force : 6,36 Force : 4,84 Force : 6,37 Force : 5,28 Force : 7,22 Force : 5,30 Temps : 57 secondes Force : 7,21 Force : 5,45 Force : 6,84 Force : 5,50 Force : 5,63 Force : 4,63 Force : 6,10 Force : 4,63 Force : 6,19 Force : 3,74 Temps : 78 secondes Force : 6,77 Force : 4,61 Force : 6,64 Force : 4,88 Force : 5,44 Force : 3,89 Force : 5,46 Force : 3,04 Force : 5,00 Force : 3,07 Temps : 98 secondes Force : 6,06 Force : 4,41 Force : 6,37 Force : 4,71 Force : 4,56 Force : 2,95 Force : 5,05 Force : 2,73 Force : 4,00 Force : 2,10 Temps : 139 secondes Force : 5,34 Force : 3,25 Force : 5,38 Force : 4,30 Force : 3,51 Force : 2,42 Force : 4,16 Force : 1,65 Force : 3,25 Force : 1,25 Temps : 179 secondes Force : 5,07 Force : 2,27 Force : 4,66 Force : 3,04 Force : 2,59 Force : 2,09 Force : 3,15 Force : 0,93 Force : 1,73 Force : 0,79 Temps : 220 secondes Force : 4,54 Force : 1,67 Force : 3,80 Force : 2,22 Force : 2,37 Force : 1,57 Force : 2,78 Force : 1,39 Force : 1,36 Force : 0,72 Temps : 281 secondes Force : 3,67 Force : 1,02 Force : 3,22 Force : 1,42 Force : 2,03 Force : 0,99 Force : 2,24 Force : 1,32 Force : 1,16 Force : 0,64 Temps : 341 secondes Force : 3,12 Force : 0,88 Force : 2,67 Force : 1,01 Force : 1,21 Force : 0,90 Force : 1,55 Force : 1,19 Force : 0,71 Force : 0,59 Temps : 402 secondes Force : 3,23 Force : 0,92 Force : 2,43 Force : 0,86 Force : 1,30 Force : 0,89 Force : 1,56 Force : 1,07 Force : 0,72 Force : 0,66 -TABLEAUS- ESSAI n Densité Impression Densité Impression 1er cycle 13eme cycle Invention 119 1,58 1,05 Art antérieur 120 1,49 0,97 Invention 121 1,52 1,05 Art antérieur 122 1,48 0,94 La lecture du tableau 4 et des graphes n" 1 à 5 permet de constater que les sauces de couchage selon l'invention ont des temps de montée et de descente les plus lents, ainsi que les valeurs de force de décollement les plus élevées, ce qui signifie une meilleure imprimabilité en terme d'adhésion, de brillance et de rendu d'impression. La lecture du tableau 5 permet de constater que les sauces de couchage selon l'invention présentent des valeurs de densité d'impression supérieures à celles des sauces de couchages comparatives de l'art antérieur. EXEMPLE 10 : Cet exemple concerne la mesure d'opacité et plus précisément la détermination du coefficient de diffusion de la lumière S des différentes sauces de couchage. Le mode opératoire de la détermination du coefficient de la lumière S, bien connu de l'homme du métier est le suivant: Pour chaque essai, on dispose d'une feuille de papier sans bois que l'on couche avec la sauce de couchage à tester. Avant d'être couchée et pour chaque essai, cette feuille de papier de dimension 10 cm x 6 cm et avec un poids spécifique de 75,5 g/m2 est pesée puis soumise à un rayonnement lumineux de longueur d'onde égale à 457 nm sur une plaque noire au moyen d'un spectrophotomètre Elrepho 2000 de Datacolor (Suisse) pour déterminer l'indice de réflexion de base RO. Chacune des sauces de couchage à tester est alors appliquée sur cette feuille de papier prépesée à l'aide d'une coucheuse de laboratoire à lames roulantes échangeables commercialisée sous la référence Mod. 624 par la société Erichsen (Allemagne). Chaque feuille de papier ainsi couchée à 7,5 g/m2 est alors soumise à un rayonnement lumineux de longueur d'onde égale à 457 nm au moyen d'un spectrophotomètre Elrepho 2000 de Datacolor (Suisse) sur plaque noire pour déterminer l'indice de réflexion Ro et sur une pile de feuilles de papier non couchée pour déterminer l'indice de réflexion Rl, r étant l'indice de réflexion de la pile de feuilles de papier non couché. On détermine alors l'indice de réflexion Rsc de la couche seule, sur fond noir, par la formule: R. Rb-R0.r Rsc = (R1-R0).r Ro + Rb - r ainsi que la transmittance T"de la couche (R0-Rsc)(1-Rsc Rb) Tsc2 = Rb aboutissant à une valeur théorique de réflexion R# pour une couche d'épaisseur infinie donnée par la formule: 1-Tsc2+Rsc2 1+R#2 = Rsc R# De cette formule le coefficient de diffusion S caractéristique de l'opacité peut être calculée sachant que, pour un poids de couche P, 1 (1-a S.P. P. = coth-1 b a =0,5( li 1 + R#) R# avec b = 0,5 (1 - R) Rl Essai n 129 : (correspondant à l'essai n 117 de la demande prioritaire) Cet essai, illustrant l'art antérieur, met en oeuvre la sauce de couchage de l'essai n 86. Essai n 130 : (correspondant à l'essai n 118 de la demande prioritaire) Cet essai, illustrant l'invention, met en oeuvre la sauce de couchage de l'essai n 85. Essai n 131 : (correspondant à l'essai n 119 de la demande prioritaire) Cet essai, illustrant l'art antérieur, met en oeuvre la sauce de couchage de l'essai n 88. Essai n 132 : (correspondant à l'essai n 120 de la demande prioritaire) Cet essai, illustrant l'invention, met en oeuvre la sauce de couchage de l'essai n 87. Tous les résultats sont consignés dans le tableau 6 suivant: TABLEAU 6 ART INVENTION ART INVENTION ANTERIEUR ANTERIEUR ESSAI n 129 130 131 132 S en m2/kg 143 157 104 136 La lecture du tableau 6 permet de constater que les sauces de couchage selon l'invention ont un coefficient de diffusion de la lumière S supérieur à celui des sauces de couchage comparatives de l'art antérieur. EXEMPLE il : Cet exemple concerne la mesure directe d'opacité et de la blancheur des sauces de couchage selon la norme TAPPI T452 ISO 2470. Pour chaque essai, on dispose d'une feuille de papier sans bois de dimension 10 cm x 6 cm avec un poids spécifique de 75, 5 g/m2 que l'on couche avec la sauce de couchage à tester à l'aide d'une coucheuse de laboratoire à lames roulantes échangeables commercialisée sous la référence Mod. 624 par la société Erichsen (Allemagne). Chaque feuille de papier ainsi couchée à 7,5 g/m2 est alors soumise à un rayonnement lumineux de longueur d'onde égale à 457 nm au moyen d'un spectrophotomètre Elrepho 2000 de Data Color (Suisse) pour déterminer l'opacité et la blancheur. Cet exemple concerne aussi la mesure de la brillance. Cette mesure de la brillance est effectuée sur les mêmes feuilles de papier couchées que celles utilisées pour les mesures directes d'opacite et de blancheur. Cette méthode consiste à passer la feuille de papier couché dans le brillancemètre de laboratoire LGDL - 05/2 (Lehmann Messtechnik AG, Suisse) qui mesure la brillance 75" TAPPI selon Lehmann. Essai n" 133 : (correspondant à l'essai n" 121 de la demande prioritaire) Cet essai, illustrant l'art antérieur, met en oeuvre la sauce de couchage de l'essai ne88. Essai n" 134 : (correspondant à l'essai n" 122 de la demande prioritaire) Cet essai, illustrant l'invention, met en oeuvre la sauce de couchage de l'essai n 87. Essai n" 135 : (correspondant à l'essai n" 123 de la demande prioritaire) Cet essai, illustrant l'art antérieur, met en oeuvre la sauce de couchage de l'essai ne92. Essai n" 136 : (correspondant à l'essai n" 124 de la demande prioritaire) Cet essai, illustrant l'invention, met en oeuvre la sauce de couchage de l'essai n 91. Essai n 137 : (correspondant à l'essai n 125 de la demande prioritaire) Cet essai, illustrant l'art antérieur, met en oeuvre la sauce de couchage de l'essai n 94. Essai n 138 : (correspondant à l'essai n 126 de la demande prioritaire) Cet essai, illustrant l'invention, met en oeuvre la sauce de couchage de l'essai n 93. Les résultats expérimentaux des mesures d'opacité sont consignés dans le tableau 7 suivant: TABLEAU 7 ART INVENTION ANTERIEUR ESSAI n 133 134 OPACITE 91,1% 92,2% Les résultats expérimentaux des mesures de blancheur sont consignés dans le tableau 8 suivant: TABLEAU 8 ART INVENTION ANTERIEUR ESSAI n 135 136 BLANCHEUR 84,8% 87,6% Les résultats expérimentaux des mesures de brillance sont consignés dans le tableau 9 suivant TABLEAU 9 ART INVENTION ANTERIEUR ESSAI n" 137 138 BRILLANCE 41,4% 48,6% La lecture des tableaux 7 à 9 permet de constater que les sauces de couchages selon l'invention possèdent une opacité, une blancheur et une brillance supérieures à celles des sauces de couchage comparatives de l'art antérieur. EXEMPLE 12 : Cet exemple concerne la mesure d'opacité selon la norme DIN 53146 et de blancheur des feuilles de papier contenant, dans la masse, les compositions de charge de masse non couchée de l'invention contenant les compositions composites selon l'invention et leurs comparaisons avec celles contenant les simples suspensions des mélanges comparatifs de l'art antérieur. Pour ce faire, on réalise les feuilles de papier à partir d'une pulpe de cellulose de degré SR 23 contenant une pâte au sulfate sans bois et des fibres constituées à 80% de bouleau et 20% de pin. On dilue alors 45g sec de cette pulpe dans 10 litres d'eau en présence de environ 15g sec de la composition de charges à tester pour obtenir expérimentalement une teneur en charge de 20%. Après 15 minutes d'agitation et l'ajout de 0,06% en poids sec par rapport au poids sec de papier d'un agent rétenteur du type polyacrylamide, on forme une feuille de grammage égal à 75g/m2 et chargée à 20%. Le dispositif mis en oeuvre pour former la feuille est un système Rapid-Kôthen modèle 20.12 MC de Haage. Les feuilles ainsi formées sont séchées pendant 400 secondes à 92"C et un vide de 940 mbar. La teneur en charge est contrôlée par analyse des cendres. On détermine alors les différentes valeur d'opacité et de blancheur selon le même mode opératoire que celui de l'exemple précédent. Les différents essais sont les suivants. Essai n" 139 : (correspondant à l'essai n" 127 de la demande prioritaire) Cet essai, illustrant l'art antérieur, met en oeuvre le mélange selon l'essai n 1. Essai n 140 : (correspondant à l'essai n 128 de la demande prioritaire) Cet essai, illustrant l'invention, met en oeuvre la composition composite selon l'essai n 2. Essai n 141 : (correspondant à l'essai n 129 de la demande prioritaire) Cet essai, illustrant l'art antérieur, met en oeuvre TABLEAU 11 ART INVENTION ANTERIEUR ESSAI n 141 142 OPACTTE 88,7 90,3 La lecture des tableaux 10 et 1 1 permet de constater que les feuilles chargées avec les compositions composites co-structurées selon l'invention ont une opacité et une blancheur supérieure à celles chargées avec les simples mélanges correspondants de l'art antérieur. -REVENDICATIONS- 1/ Composition composite de charges ou pigments minéraux ou organiques caractérisée en ce qu'elle contient a) au moins deux charges ou pigments minéraux ou organiques dont au moins l'une présente une surface dotée d'au moins un site hydrophile et au moins l'autre présente une surface dotée d'au moins un site organophile b) au moins un agent liant et en ce que les charges ou pigments minéraux ou organiques sont co-structurés ou co-adsorbés. 2/Composition composite de charges ou pigments minéraux ou organiques selon la revendication 1 caractérisée en ce qu'elle est une composition aqueuse. 3/ Composition composite de charges ou pigments minéraux ou organiques selon la revendication 1 caractérisée en ce qu'elle est une composition non aqueuse. 4/ Composition composite de charges ou pigments minéraux ou organiques selon la revendication 1 caractérisée en ce qu'elle est une composition sèche. 5/ Composition composite selon l'une des revendications 1 à 4 caractérisée en ce que l'agent liant est un composé organique. 6/ Composition composite selon l'une quelconque des revendications 1 à 5 caractérisée en ce que l'agent liant est supporté par un gaz. 7/ Composition composite selon l'une quelconque des revendications 1 à 6 caractérisée en ce que l'agent liant est choisi parmi les polymères et/ou copolymères acryliques ou vinyliques ou les polycondensats ou les produits de polyaddition tels que les polymères et/ou copolymères, dans leur état totalement acide ou partiellement neutralisé ou totalement neutralisé, de l'un au moins des monomères tels que l'acide acrylique et/ou méthacrylique, itaconique, crotonique, fumarique, anhydride maléique ou encore, isocrotonique, aconitique, mésaconique, sinapique, undécylénique, angélique et/ou leurs esters respectifs, l'acide acrylamido méthyl propane sulfonique, l'acroléine, l'acrylamide et/ou méthacrylamide, le méthacrylamido propyl triméthyl ammonium chlorure ou sulfate, le méthacrylate de triméthyl ammonium éthyl chlorure ou sulfate, ainsi que leurs homologues en acrylate et en acrylamide quatemisés ou non et/ou le diméthyldiallylchlorure, la vinylpyrrolidone ou bien encore un agent liant choisi parmi les acides gras linéaires ou ramifiés, ou les alcools gras linéaires ou ramifiés, ou les amines grasses linéaires ou ramifiées ou cycliques, et saturés ou non ou bien encore un agent liant choisi parmi les sels quaternaires préférentiellement à chaînes grasses linéaires ou ramifiées d'origine végétale ou non. 8/ Composition composite selon l'une quelconque des revendications 1 à 6 caractérisée en ce que l'agent liant est choisi parmi les polymères et/ou copolymères acryliques ou vinyliques, dans leur état totalement acide ou partiellement neutralisé ou totalement neutralisé, obtenus par polymérisation, à l'état acide en présence de l'une au moins des particules minérales ou organiques de la composition composite et éventuellement en présence de l'agent liant selon la revendication 7, de l'un au moins des monomères tels que l'acide acrylique et/ou méthacrylique, itaconique, crotonique, fumarique, anhydride maléique ou encore, isocrotonique, aconitique, mésaconique, sinapique, undécylénique, angélique et/ou leurs esters respectifs, l'acide acrylamido méthyl propane sulfonique, l'acroléine, l'acrylamide et/ou méthacrylamide, le méthacrylamido propyl triméthyl ammonium chlorure ou sulfate, le méthacrylate de triméthyl ammonium éthyl chlorure ou sulfate, ainsi que leurs homologues en acrylate et en acrylamide quaternisés ou non et/ou le diméthyldiallylchlorure, la vinylpyrrolidone ou bien encore tels que les acides gras insaturés linéaires ou ramifiés, ou les alcools gras insaturés linéaires ou ramifiés, ou les amines grasses insaturées linéaires ou ramifiées ou cycliques, ou bien les sels quaternaires préférentiellement à chaînes grasses insaturées linéaires ou ramifiées d'origine végétale ou non. 9/ Composition composite selon l'une quelconque des revendications 1 à 8 caractérisée en ce que la ou les charges ou le ou les pigments minéraux ou organiques présentant une surface dotée d'au moins un site hydrophile sont choisis parmi les carbonates de calcium naturels comme la craie, la calcite, le marbre ou tout autre forme de carbonate de calcium naturel provenant notamment de procédés de recyclage, ou parmi le carbonate de calcium précipité, les dolomies, les hydroxydes d'aluminium cristallins ou amorphes, les silicates précipités naturels ou synthétiques, le sulfate de calcium, les dioxydes de titane, le blanc satin, les wollastonites, la huntite, les argiles calcinées provenant notamment de procédés de recyclage ou l'amidon ou encore choisis parmi les particules minérales ou organiques organophiles ayant subi un traitement physique ou chimique de manière à présenter au moins un site hydrophile. 10/ Composition composite selon l'une quelconque des revendications 1 à 8 caractérisée en ce que la ou les charges ou le ou les pigments minéraux ou organiques présentant une surface dotée d'au moins un site organophile sont choisis parmi les talcs, les micas, les kaolins calcinés ou non, l'oxyde de zinc, les pigments de fer transparents, les pigments colorants, les pigments synthétiques à base de polystyrène, les résines urée-formol, le noir de carbone ou les fibres et farine de cellulose ou encore choisis parmi les particules minérales ou organiques hydrophiles ayant subi un traitement physique ou chimique de manière à présenter au moins un site organophile. 11/ Composition composite selon l'une quelconque des revendications 1 à 10 caractérisée en ce qu'elle contient 0,1 % à 99,9 % en poids sec et préférentiellement 25% à 95% en poids sec, par rapport au poids sec total des charges ou pigments, de charges ou pigments minéraux ou organiques présentant une surface dotée d'au moins un site hydrophile et 99,9 % à 0,1 % en poids sec et préférentiellement entre 75% et 5% en poids sec, par rapport au poids sec total des charges ou pigments, de charges ou pigments minéraux ou organiques présentant une surface dotée d'au moins un site organophile. 12/ Composition composite selon l'une quelconque des revendications 1 à 11 caractérisée en ce qu'elle contient 0,01 % à 10 % et préférentiellement 0,1 % à 1,5 % en poids sec de l'agent liant, par rapport au poids sec total des charges ou pigments. 13/ Composition composite selon l'une quelconque des revendications 1 à 12 caractérisée en ce qu'elle est macroscopiquement homogène. 14/ Composition composite selon l'une quelconque des revendications 1 à 12 caractérisée en ce que sa limite d'écoulement déterminée par la mesure du viscoélasticimètre Stress Tech est supérieure et préférentiellement au moins quatre fois supérieure à celle du simple mélange de charges ou pigments correspondant. 15/ Utilisation des compositions composites selon l'une quelconque des revendications 1 à 14 à la fabrication de suspensions aqueuses de charges ou pigments minéraux ou organiques, de sauces de couchage papetière et/ou à la fabrication du papier, à la masse et/ou à tout autre traitement de surface du papier. 16/ Utilisation des compositions composites selon l'une quelconque des revendications 1 à 14 dans le domaine des peintures. 17/ Utilisation des compositions composites selon l'une quelconque des revendications 1 à 14 dans le domaine des matières plastiques. 18/ Suspension aqueuse de charges ou pigments minéraux ou organiques caractérisée en ce qu'elle contient une composition composite selon l'une quelconque des revendications 1 à 14. 19/ Suspension aqueuse de charges ou pigments minéraux ou organiques selon la revendication 18 caractérisée en ce qu'elle est macroscopiquement homogène. 20/ Suspension aqueuse de charges ou pigments minéraux ou organiques selon la revendication 18 caractérisée en ce que sa limite d'écoulement déterminée par la mesure du viscoélasticimètre Stress Tech est supérieure et préférentiellement au moins quatre fois supérieure à celle du simple mélange de charges ou pigments correspondant. 21/ Sauce de couchage caractérisée en ce qu'elle contient une composition composite selon l'une quelconque des revendications 1 à 14. 22/ Sauce de couchage papetière selon la revendication 21 caractérisée en ce qu'elle est macroscopiquement homogène. 23/ Sauce de couchage papetière selon la revendication 21 caractérisée en ce que sa limite d'écoulement déterminée par la mesure du viscoélasticimètre Stress Tech est supérieure et préférentiellement au moins quatre fois supérieure à celle du simple mélangc de charges ou pigments correspondant. 24/ Sauce de couchage papetière selon l'une quelconque des revendications 21 à 23 caractérisée en ce qu'elle possède un coefficient de diffusion de la lumière S, supérieur à celui d'une sauce de couchage contenant les simples suspensions des mélanges correspondants. 25/ Sauce de couchage papetière selon l'une quelconque des revendications 21 à 23 caractérisée en ce qu'elle possède une blancheur, déterminée selon la norme TAPPI T452 ISO 2470, supérieure à celle d'une sauce de couchage contenant les simples suspensions des mélanges correspondants. 26/ Sauce de couchage papetière selon l'une quelconque des revendications 21 à 23 caractérisée en ce qu'elle possède une brillance, TAPPI 75" selon Lehmann, supérieure à celle d'une sauce de couchage contenant les simples suspensions des mélanges correspondants. 27/Sauce de couchage papetière selon l'une quelconque des revendications 21 à 23 caractérisée en ce que sa courbe, déterminée selon le test d'imprimabilité ISIT et représentative de la force de décollement en fonction du temps, possède des pentes de montée et de descente plus faibles que les sauces de couchage contenant les simples suspensions des mélanges correspondants et une valeur maximale de la force de décollement plus élevée. 28/ Sauce de couchage papetière selon l'une quelconque des revendications 21 à 23 caractérisée en ce qu'elle possède une densité d'impression supérieure à celle d'une sauce de couchage contenant les simples suspensions des mélanges correspondants. 29/ Composition de traitement de surface du papier caractérisée en ce qu'elle contient une composition composite selon l'une quelconque des revendications 1 à 14. 30/ Composition de traitement de surface du papier selon la revendication 29 caractérisée en ce qu'elle est macroscopiquement homogène. 31/Composition de traitement de surface du papier selon la revendication 29 caractérisée en ce que sa limite d'écoulement déterminée par la mesure du viscoélasticimètre Stress Tech est supérieure et préférentiellement au moins quatre fois supérieure à celle du simple mélange de charges ou pigments correspondant. 32/Composition de traitement de surface du papier selon l'une quelconque des revendications 29 à 31 caractérisée en ce que sa courbe, déterminée selon le test d'imprimabilité ISIT et représentative de la force de décollement en fonction du temps, possède des pentes de montée et de descente plus faibles que les compositions de traitement de surface du papier contenant les simples suspensions des mélanges correspondants et une valeur maximale de la force de décollement plus élevée. 33/ Composition de charge de masse non couchée caractérisée en ce qu'elle contient une composition composite selon l'une quelconque des revendications 1 à 14. 34/ Feuille de papier de base destinée à être couchée caractérisée en ce qu'elle contient la composition de charge de masse non couchée selon la revendication 33. 35/ Feuille de papier selon la revendication 34 caractérisée en ce qu'elle possède une opacité déterminée selon la norme DIN 53146, supérieure à celle d'une feuille de papier contenant les simples suspensions des mélanges correspondants. 36/ Feuille de papier selon la revendication 34 caractérisée en ce qu'elle possède une blancheur déterminée selon la norme TAPPI T452 ISO 2470, supérieure à celle d'une feuille de papier contenant les simples suspensions des mélanges correspondants.